(57)【要約】      （修正有）【課題】高流動性の点での良好な処理可能性と対をなす、良好な剛性および衝撃強さを示す低密度材料を提供する。【解決手段】（ａ）異相プロピレンコポリマー（ＨＥＣＯ−１）と、（ｂ）異相プロピレンコポリマー（ＨＥＣＯ−２）と、（ｃ）プロピレンホモポリマー（ＨＰＰ−３）と、（ｄ）エラストマーコポリマー（ＥＣ）と、（ｅ）フィラー（Ｆ）と、任意には添加剤（ＡＤ）と、からなるポリプロピレン組成物。【選択図】なし【特許請求の範囲】
【請求項１】
（ｃ）異相プロピレン組成物（ＨＣ）であって、
（ａ１）少なくとも１００ｇ／１０ｍｉｎのＩＳＯ  １１３３に従って測定されたメルトフローレートＭＦＲ２（２３０℃、２．１６ｋｇ）を有するプロピレンホモポリマー（ＨＰＰ−１）と、３０〜９０ｇ／１０ｍｉｎの範囲のＩＳＯ  １１３３に従って測定されたメルトフローレートＭＦＲ２（２３０℃、２．１６ｋｇ）を有するプロピレンホモポリマー（ＨＰＰ−２）とを含むマトリックス（Ｍ）と、
（ａ２）エラストマープロピレンコポリマー（ＰＣ−１）と、エラストマープロピレンコポリマー（ＰＣ−２）と、エチレンに由来する単位およびＣ４〜Ｃ２０α−オレフィンに由来する単位を含むエラストマーエチレンコポリマー（ＥＣ）と
を含む、異相プロピレン組成物（ＨＣ）と、
（ｄ）フィラー（Ｆ）と
を含む、ポリプロピレン組成物（Ｃ１）。
【請求項２】
前記マトリックス（Ｍ）は、２５ｇ／１０ｍｉｎ以下のＩＳＯ  １１３３に従って測定されたメルトフローレートＭＦＲ２（２３０℃、２．１６ｋｇ）を有するプロピレンホモポリマー（ＨＰＰ−３）をさらに含む、請求項１に記載のポリプロピレン組成物（Ｃ１）。
【請求項３】
前記異相プロピレン組成物（ＨＣ）は、
（ａ）前記異相プロピレン組成物（ＨＣ）の重量に基づいて少なくとも５０ｗｔ％の量の前記マトリックス（Ｍ）、
および／または
（ｂ）前記異相プロピレン組成物（ＨＣ）の重量に基づいて全部で５０ｗｔ％以下の量の前記エラストマープロピレンコポリマー（ＰＣ−１）と、前記エラストマープロピレンコポリマー（ＰＣ−２）と、前記エラストマーエチレンコポリマー（ＥＣ）と
を含む、請求項１〜２のいずれか一項に記載のポリプロピレン組成物（Ｃ１）。
【請求項４】
前記異相プロピレン組成物（ＨＣ）は、
（ａ）前記異相プロピレン組成物（ＨＣ）の重量に基づいて２５〜６０ｗｔ％の範囲の量の前記プロピレンホモポリマー（ＨＰＰ−１）、
および／または
（ｂ）前記異相プロピレン組成物（ＨＣ）の重量に基づいて５〜３０ｗｔ％の範囲の量の前記プロピレンホモポリマー（ＨＰＰ−２）、
および／または
（ｃ）前記異相プロピレン組成物（ＨＣ）の重量に基づいて０〜２０ｗｔ％の範囲の量の前記プロピレンホモポリマー（ＨＰＰ−３）、
および／または
（ｄ）前記異相プロピレン組成物（ＨＣ）の重量に基づいて２〜１５ｗｔ％の範囲の量のエラストマープロピレンコポリマー（ＰＣ−１）、
および／または
（ｅ）前記異相プロピレン組成物（ＨＣ）の重量に基づいて２〜１５ｗｔ％の範囲の量のエラストマープロピレンコポリマー（ＰＣ−２）、
および／または
（ｆ）前記異相プロピレン組成物（ＨＣ）の重量に基づいて１０〜３５ｗｔ％の範囲の量の前記エラストマーエチレンコポリマー（ＥＣ）
を含む、請求項１〜３のいずれか一項に記載のポリプロピレン組成物（Ｃ１）。
【請求項５】
前記フィラー（Ｆ）は、前記ポリプロピレン組成物（Ｃ１）の重量に基づいて３０ｗｔ％以下の量で含まれる、請求項１〜４のいずれか一項に記載のポリプロピレン組成物（Ｃ１）。
【請求項６】
（ａ）異相プロピレンコポリマー（ＨＥＣＯ−１）であって、
（ａ１）少なくとも１００ｇ／１０ｍｉｎのＩＳＯ  １１３３に従って測定されたメルトフローレートＭＦＲ２（２３０℃、２．１６ｋｇ）を有するプロピレンホモポリマー（ＨＰＰ−１）と、
（ａ２）エラストマープロピレンコポリマー（ＰＣ−１）と
を含む、異相プロピレンコポリマー（ＨＥＣＯ−１）と、
（ｂ）異相プロピレンコポリマー（ＨＥＣＯ−２）であって、
（ｂ１）３０〜９０ｇ／１０ｍｉｎの範囲のＩＳＯ  １１３３に従って測定されたメルトフローレートＭＦＲ２（２３０℃、２．１６ｋｇ）を有するプロピレンホモポリマー（ＨＰＰ−２）と、
（ｂ２）エラストマープロピレンコポリマー（ＰＣ−２）と
を含む、異相プロピレンコポリマー（ＨＥＣＯ−２）と、
（ｃ）エチレンに由来する単位およびＣ４〜Ｃ２０α−オレフィンに由来する単位を含むエラストマーコポリマー（ＥＣ）と
を含む、ポリプロピレン組成物（Ｃ２）。
【請求項７】
前記ポリプロピレン組成物は、２５ｇ／１０ｍｉｎ以下のＩＳＯ  １１３３に従って測定されたメルトフローレートＭＦＲ２（２３０℃、２．１６ｋｇ）を有するプロピレンホモポリマー（ＨＰＰ−３）をさらに含む、請求項６に記載のポリプロピレン組成物（Ｃ２）。
【請求項８】
前記ポリプロピレン組成物は、
（ａ）前記ポリプロピレン組成物（Ｃ２）の重量に基づいて少なくとも２５ｗｔ％の量の前記異相プロピレンコポリマー（ＨＥＣＯ−１）、
および／または
（ｂ）前記ポリプロピレン組成物（Ｃ２）の重量に基づいて８〜３５ｗｔ％の範囲の量の前記異相プロピレンコポリマー（ＨＥＣＯ−２）、
および／または
（ｃ）前記ポリプロピレン組成物（Ｃ２）の重量に基づいて８〜３０ｗｔ％の範囲の量の前記エラストマーエチレンコポリマー（ＥＣ）、
および／または
（ｄ）前記ポリプロピレン組成物（Ｃ２）の重量に基づいて１〜３０ｗｔ％の範囲の量の前記フィラー（Ｆ）、
および／または
（ｅ）前記ポリプロピレン組成物（Ｃ２）の重量に基づいて０〜２０ｗｔ％の範囲の量の前記プロピレンホモポリマー（ＨＰＰ−３）
を含む、請求項６または７に記載のポリプロピレン組成物（Ｃ２）。
【請求項９】
（ａ）前記異相プロピレンコポリマー（ＨＥＣＯ−１）のキシレン可溶性成分フラクション（ＸＣＳ）のコモノマー含有量は、３０〜５０ｍｏｌ％の範囲であり、
かつ／または
（ｂ）前記異相プロピレンコポリマー（ＨＥＣＯ−２）のキシレン可溶性成分フラクション（ＸＣＳ）のコモノマー含有量は、前記異相プロピレンコポリマー（ＨＥＣＯ−２）の重量に基づいて３０〜５０ｍｏｌ％の範囲である、請求項６〜８のいずれか一項に記載のポリプロピレン組成物（Ｃ２）。
【請求項１０】
（ａ）前記異相プロピレンコポリマー（ＨＥＣＯ−１）のコモノマー含有量は、前記異相プロピレンコポリマー（ＨＥＣＯ−１）の重量に基づいて５〜２０ｍｏｌ％の範囲であり、
かつ／または
（ｂ）前記異相プロピレンコポリマー（ＨＥＣＯ−２）のコモノマー含有量は、前記異相プロピレンコポリマー（ＨＥＣＯ−２）の重量に基づいて１０〜３０ｍｏｌ％の範囲である、請求項６〜９のいずれか一項に記載のポリプロピレン組成物（Ｃ２）。
【請求項１１】
（ａ）前記異相プロピレンコポリマー（ＨＥＣＯ−１）のキシレン可溶性成分フラクション（ＸＣＳ）のＩＳＯ  １２６８−１（デカリン）に従って測定された固有粘度（ＩＶ）は１．５〜３．０ｄｌ／ｇの範囲であり、
かつ／または
（ｂ）前記異相プロピレンコポリマー（ＨＥＣＯ−２）のキシレン可溶性成分フラクション（ＸＣＳ）のＩＳＯ  １２６８−１（デカリン）に従って測定された固有粘度（ＩＶ）は１．５〜３．２ｄｌ／ｇの範囲である、請求項６〜１０のいずれか一項に記載のポリプロピレン組成物（Ｃ２）。
【請求項１２】
前記エラストマーエチレンコポリマー（ＥＣ）は、
（ａ）０．１〜１５ｇ／１０ｍｉｎの範囲のＩＳＯ  １１３３に従って測定されたメルトフローレートＭＦＲ２（１９０℃、２．１６ｋｇ）、
および／または
（ｂ）８３０〜８９０ｋｇ／ｃｍ３の範囲の密度を有する、請求項１〜５のいずれか一項に記載のポリプロピレン組成物（Ｃ１）または請求項６〜１１のいずれか一項に記載のポリプロピレン組成物（Ｃ２）。
【請求項１３】
前記ポリプロピレン組成物は、１８〜５０ｇ／１０ｍｉｎの範囲のＩＳＯ  １１３３に従って測定されたメルトフローレートＭＦＲ２（２３０℃、２．１６ｋｇ）を有する、請求項１〜５および１２のいずれか一項に記載のポリプロピレン組成物（Ｃ１）または請求項６〜１２のいずれか一項に記載のポリプロピレン組成物（Ｃ２）。
【請求項１４】
請求項１〜５および１２〜１３のいずれか一項に記載のポリプロピレン組成物（Ｃ１）または請求項６〜１２のいずれか一項に記載のポリプロピレン組成物（Ｃ２）を含む、自動車用物品。
【請求項１５】
自動車用物品における、請求項１〜５および１２〜１３のいずれか一項に記載のポリプロピレン組成物（Ｃ１）または請求項６〜１２のいずれか一項に記載のポリプロピレン組成物（Ｃ２）の使用。
【発明の詳細な説明】
【技術分野】
【０００１】
本発明はポリプロピレン組成物と、ポリプロピレン組成物を含む自動車用物品と、自動車用物品におけるポリプロピレン組成物の使用とを対象とする。
【背景技術】
【０００２】
ポリプロピレンは、必要とされる特定の目的に合わせることができるために多くの適用において選択される材料である。たとえば、異相ポリプロピレンは良好な剛性と適度な衝撃強さ挙動とを組み合わせたものであるため、自動車産業（たとえばバンパー適用など）に広く用いられている。異相ポリプロピレンは、中にアモルファス相が分散されたポリプロピレンマトリックスを含有する。アモルファス相はコポリマーゴムを含有する。さらに、異相ポリプロピレンはある程度の結晶ポリエチレンを含有してもよい。今日、自動車の外側部分はより大きくなっているため、射出成形の際に優れた流動性が必要である。高流動材料の別の利点は、サイクル時間の低減である。さらに、燃料消費を低減することに対する要求が増しており、したがって重量低減は自動車産業における緊急の問題である。重量低減は、部品の壁の厚さまたは材料密度を減らすことによって達成できる。壁の厚さを減らすためにはより高い剛性が必要である。他方で、材料は損傷に耐えるために常温および低温において高い衝撃強さを有する必要がある。
【発明の概要】
【発明が解決しようとする課題】
【０００３】
よって本発明の目的は、特に高流動性の点での良好な処理可能性と対をなす、良好な剛性および衝撃強さを示す低密度材料を提供することである。
【課題を解決するための手段】
【０００４】
本発明はポリプロピレン組成物（Ｃ１）に向けられたものであり、このポリプロピレン組成物（Ｃ１）は、
（ａ）異相プロピレン組成物（ＨＣ）であって、
（ａ１）少なくとも１００ｇ／１０ｍｉｎのＩＳＯ  １１３３に従って測定されたメルトフローレート（ｍｅｌｔ  ｆｌｏｗ  ｒａｔｅ）ＭＦＲ２（２３０℃、２．１６ｋｇ）を有するプロピレンホモポリマー（ＨＰＰ−１）と、３０〜９０ｇ／１０ｍｉｎの範囲のＩＳＯ  １１３３に従って測定されたメルトフローレートＭＦＲ２（２３０℃、２．１６ｋｇ）を有するプロピレンホモポリマー（ＨＰＰ−２）とを含むマトリックス（Ｍ）と、
（ａ２）エラストマープロピレンコポリマー（ＰＣ−１）と、エラストマープロピレンコポリマー（ＰＣ−２）と、エチレンに由来する単位およびＣ４〜Ｃ２０α−オレフィンに由来する単位を含むエラストマーエチレンコポリマー（ＥＣ）と
を含む、異相プロピレン組成物（ＨＣ）と、
（ｂ）フィラー（Ｆ：ｆｉｌｌｅｒ）とを含む。
【０００５】
マトリックス（Ｍ）はさらに、２５ｇ／１０ｍｉｎ以下のＩＳＯ  １１３３に従って測定されたメルトフローレートＭＦＲ２（２３０℃、２．１６ｋｇ）を有するプロピレンホモポリマー（ＨＰＰ−３）を含んでもよい。
【０００６】
異相プロピレン組成物（ＨＣ）は、
（ａ）異相プロピレン組成物（ＨＣ）の重量に基づいて少なくとも５０ｗｔ％の量のマトリックス（Ｍ）、
および／または
（ｂ）異相プロピレン組成物（ＨＣ）の重量に基づいて全部で５０ｗｔ％以下の量のエラストマープロピレンコポリマー（ＰＣ−１）と、エラストマープロピレンコポリマー（ＰＣ−２）と、エラストマーエチレンコポリマー（ＥＣ）と
を含むことが認識される。
【０００７】
さらに、異相プロピレン組成物（ＨＣ）は、
（ａ）異相プロピレン組成物（ＨＣ）の重量に基づいて２５〜６０ｗｔ％の範囲の量のプロピレンホモポリマー（ＨＰＰ−１）、
および／または
（ｂ）異相プロピレン組成物（ＨＣ）の重量に基づいて５〜３０ｗｔ％の範囲の量のプロピレンホモポリマー（ＨＰＰ−２）、
および／または
（ｃ）異相プロピレン組成物（ＨＣ）の重量に基づいて０〜２０ｗｔ％の範囲の量のプロピレンホモポリマー（ＨＰＰ−３）、
および／または
（ｄ）異相プロピレン組成物（ＨＣ）の重量に基づいて２〜１５ｗｔ％の範囲の量のエラストマープロピレンコポリマー（ＰＣ−１）、
および／または
（ｅ）異相プロピレン組成物（ＨＣ）の重量に基づいて２〜１５ｗｔ％の範囲の量のエラストマープロピレンコポリマー（ＰＣ−２）、
および／または
（ｆ）異相プロピレン組成物（ＨＣ）の重量に基づいて１０〜３５ｗｔ％の範囲の量のエラストマーエチレンコポリマー（ＥＣ）
を含むことが認識される。
【０００８】
さらに、フィラー（Ｆ）はポリプロピレン組成物（Ｃ１）の重量に基づいて３０ｗｔ％以下の量で含まれることが認識される。
【０００９】
さらに、本発明はポリプロピレン組成物（Ｃ２）に向けられたものであり、このポリプロピレン組成物（Ｃ２）は、
（ａ）異相プロピレンコポリマー（ＨＥＣＯ−１）であって、
（ａ１）少なくとも１００ｇ／１０ｍｉｎのＩＳＯ  １１３３に従って測定されたメルトフローレートＭＦＲ２（２３０℃、２．１６ｋｇ）を有するプロピレンホモポリマー（ＨＰＰ−１）と、
（ａ２）エラストマープロピレンコポリマー（ＰＣ−１）とを含む、異相プロピレンコポリマー（ＨＥＣＯ−１）と、
（ｂ）異相プロピレンコポリマー（ＨＥＣＯ−２）であって、
（ｂ１）３０〜９０ｇ／１０ｍｉｎの範囲のＩＳＯ  １１３３に従って測定されたメルトフローレートＭＦＲ２（２３０℃、２．１６ｋｇ）を有するプロピレンホモポリマー（ＨＰＰ−２）と、
（ｂ２）エラストマープロピレンコポリマー（ＰＣ−２）とを含む、異相プロピレンコポリマー（ＨＥＣＯ−２）と、
（ｃ）エチレンに由来する単位およびＣ４〜Ｃ２０α−オレフィンに由来する単位を含むエラストマーコポリマー（ＥＣ）とを含む。
【００１０】
ポリプロピレン組成物（Ｃ２）はさらに、２５ｇ／１０ｍｉｎ以下のＩＳＯ  １１３３に従って測定されたメルトフローレートＭＦＲ２（２３０℃、２．１６ｋｇ）を有するプロピレンホモポリマー（ＨＰＰ−３）を含んでもよい。
【００１１】
好ましくは、ポリプロピレン組成物（Ｃ２）は、
（ａ）ポリプロピレン組成物（Ｃ２）の重量に基づいて少なくとも２５ｗｔ％の量の異相プロピレンコポリマー（ＨＥＣＯ−１）、
および／または
（ｂ）ポリプロピレン組成物（Ｃ２）の重量に基づいて８〜３５ｗｔ％の範囲の量の異相プロピレンコポリマー（ＨＥＣＯ−２）、
および／または
（ｃ）ポリプロピレン組成物（Ｃ２）の重量に基づいて８〜３０ｗｔ％の範囲の量のエラストマーエチレンコポリマー（ＥＣ）、
および／または
（ｄ）ポリプロピレン組成物（Ｃ２）の重量に基づいて１〜３０ｗｔ％の範囲の量のフィラー（Ｆ）、
および／または
（ｅ）ポリプロピレン組成物（Ｃ２）の重量に基づいて０〜２０ｗｔ％の範囲の量のプロピレンホモポリマー（ＨＰＰ−３）を含む。
【００１２】
さらに、ポリプロピレン組成物（Ｃ２）が認識され、ここで
（ａ）異相プロピレンコポリマー（ＨＥＣＯ−１）のキシレン可溶性成分フラクション（ＸＣＳ：ｘｙｌｅｎｅ  ｓｏｌｕｂｌｅ  ｆｒａｃｔｉｏｎ）のコモノマー含有量は、異相プロピレンコポリマー（ＨＥＣＯ−１）の重量に基づいて３０〜６０ｍｏｌ％の範囲であり、
かつ／または
（ｂ）異相プロピレンコポリマー（ＨＥＣＯ−２）のキシレン可溶性成分フラクション（ＸＣＳ）のコモノマー含有量は、異相プロピレンコポリマー（ＨＥＣＯ−２）の重量に基づいて３０〜６０ｍｏｌ％の範囲である。
【００１３】
さらに、ポリプロピレン組成物（Ｃ２）が認識され、ここで
（ａ）異相プロピレンコポリマー（ＨＥＣＯ−１）のコモノマー含有量は、異相プロピレンコポリマー（ＨＥＣＯ−１）の重量に基づいて５〜２０ｍｏｌ％の範囲であり、
かつ／または
（ｂ）異相プロピレンコポリマー（ＨＥＣＯ−２）のコモノマー含有量は、異相プロピレンコポリマー（ＨＥＣＯ−２）の重量に基づいて１０〜３０ｍｏｌ％の範囲である。
【００１４】
さらに、ポリプロピレン組成物（Ｃ２）が認識され、ここで
（ａ）異相プロピレンコポリマー（ＨＥＣＯ−１）のキシレン可溶性成分フラクション（ＸＣＳ）のＩＳＯ  １２６８−１（デカリン中１３５℃）に従って測定された固有粘度（ＩＶ：ｉｎｔｒｉｎｓｉｃ  ｖｉｓｃｏｓｉｔｙ）は１．５〜３．０ｄｌ／ｇの範囲であり、
かつ／または
（ｂ）異相プロピレンコポリマー（ＨＥＣＯ−２）のキシレン可溶性成分フラクション（ＸＣＳ）のＩＳＯ  １２６８−１（デカリン中１３５℃）に従って測定された固有粘度（ＩＶ）は１．５〜３．２ｄｌ／ｇの範囲である。
【００１５】
さらに、ポリプロピレン組成物（Ｃ１）またはポリプロピレン組成物（Ｃ２）が認識され、ここでエラストマーエチレンコポリマー（ＥＣ）は、
（ａ）０．１〜１５ｇ／１０ｍｉｎの範囲のＩＳＯ  １１３３に従って測定されたメルトフローレートＭＦＲ２（１９０℃、２．１６ｋｇ）、
および／または
（ｂ）８３０〜８９０ｋｇ／ｃｍ３の範囲の密度を有する。
【００１６】
さらに、１８〜５０ｇ／１０ｍｉｎの範囲のＩＳＯ  １１３３に従って測定されたメルトフローレートＭＦＲ２（２３０℃、２．１６ｋｇ）を有するポリプロピレン組成物（Ｃ１）またはポリプロピレン組成物（Ｃ２）が認識される。
【００１７】
第３の局面において、本発明は、ポリプロピレン組成物（Ｃ１）および／またはポリプロピレン組成物（Ｃ２）を含む自動車用物品に向けられたものである。
【００１８】
第４の局面において、本発明は、自動車用物品におけるポリプロピレン組成物（Ｃ１）および／またはポリプロピレン組成物（Ｃ２）の使用に向けられたものである。
【発明を実施するための形態】
【００１９】
以下において、本発明をさらに詳細に説明する。
【００２０】
ポリプロピレン組成物（Ｃ１）
第１の局面において、本発明はポリプロピレン組成物（Ｃ１）に向けられており、このポリプロピレン組成物（Ｃ１）は、
（ａ）異相プロピレン組成物（ＨＣ）であって、
（ａ１）少なくとも１００ｇ／１０ｍｉｎ、好ましくは少なくとも１２０ｇ／１０ｍｉｎ、より好ましくは少なくとも１４０ｇ／１０ｍｉｎ、さらにより好ましくは少なくとも１５０ｇ／１０ｍｉｎ、たとえば１００〜２００ｇ／１０ｍｉｎの範囲など、好ましくは１４０〜１８０ｇ／１０ｍｉｎの範囲、より好ましくは１５０〜１７０ｇ／１０ｍｉｎの範囲のＩＳＯ  １１３３に従って測定されたメルトフローレートＭＦＲ２（２３０℃、２．１６ｋｇ）を有するプロピレンホモポリマー（ＨＰＰ−１）と、９０ｇ／１０ｍｉｎ以下、好ましくは８０ｇ／１０ｍｉｎ以下、より好ましくは７５ｇ／１０ｍｉｎ以下、さらにより好ましくは７０ｇ／１０ｍｉｎ以下、なおさらにより好ましくは６５ｇ／１０ｍｉｎ以下、たとえば３０〜９０ｇ／１０ｍｉｎの範囲など、好ましくは３０〜８０ｇ／１０ｍｉｎの範囲、より好ましくは３５〜７５ｇ／１０ｍｉｎの範囲、さらにより好ましくは４０〜７０ｇ／１０ｍｉｎの範囲、なおさらにより好ましくは４５〜６５ｇ／１０ｍｉｎの範囲のＩＳＯ  １１３３に従って測定されたメルトフローレートＭＦＲ２（２３０℃、２．１６ｋｇ）を有するプロピレンホモポリマー（ＨＰＰ−２）とを含むマトリックス（Ｍ）と、
（ａ２）エラストマープロピレンコポリマー（ＰＣ−１）と、エラストマープロピレンコポリマー（ＰＣ−２）と、エチレンに由来する単位およびＣ４〜Ｃ２０α−オレフィンに由来する単位を含むエラストマーエチレンコポリマー（ＥＣ）と
を含む、異相プロピレン組成物（ＨＣ）と、
（ｂ）フィラー（Ｆ）とを含む。
【００２１】
さらに、マトリックス（Ｍ）は、２５ｇ／１０ｍｉｎ以下、好ましくは２０ｇ／１０ｍｉｎ以下、より好ましくは１５ｇ／１０ｍｉｎ以下、さらにより好ましくは１０ｇ／１０ｍｉｎ以下、たとえば１〜２５ｇ／１０ｍｉｎの範囲など、好ましくは１〜２０ｇ／１０ｍｉｎの範囲、より好ましくは３〜１５ｇ／１０ｍｉｎの範囲、さらにより好ましくは５〜１０ｇ／１０ｍｉｎの範囲のＩＳＯ  １１３３に従って測定されたメルトフローレートＭＦＲ２（２３０℃、２．１６ｋｇ）を有するプロピレンホモポリマー（ＨＰＰ−３）をさらに含んでもよい。
【００２２】
好ましくは、マトリックス（Ｍ）はプロピレンホモポリマー（ＨＰＰ−１）と、プロピレンホモポリマー（ＨＰＰ−２）とからなるか；またはプロピレンホモポリマー（ＨＰＰ−１）と、プロピレンホモポリマー（ＨＰＰ−２）と、プロピレンホモポリマー（ＨＰＰ−３）とからなる。
【００２３】
ポリプロピレン組成物（Ｃ１）は、異相プロピレン組成物（ＨＣ）を必然的に含む。異相プロピレン組成物（ＨＣ）は、ポリプロピレン組成物（Ｃ１）の重量に基づいて少なくとも５０ｗｔ％の量、好ましくは少なくとも６０ｗｔ％の量、より好ましくは８０ｗｔ％以下の量、たとえば５０〜９９ｗｔ％の範囲など、好ましくは６０〜９５ｗｔ％の範囲、より好ましくは７０〜９５ｗｔ％の範囲、さらにより好ましくは８５〜９５ｗｔ％の範囲で含まれることが認識される。
【００２４】
ポリプロピレン組成物（Ｃ１）は、フィラー（Ｆ）を必然的に含む。フィラー（Ｆ）は、ポリプロピレン組成物（Ｃ１）の重量に基づいて３０ｗｔ％以下の量、好ましくは２０ｗｔ％以下の量、より好ましくは１４ｗｔ％以下の量、たとえば１〜３０ｗｔ％の範囲など、好ましくは５〜２０ｗｔ％の範囲、より好ましくは１０〜１４ｗｔ％の範囲で含まれることが認識される。
【００２５】
異相プロピレン組成物（Ｃ３）および任意にはポリマー担体材料（ＰＣＭ：ｐｏｌｙｍｅｒｉｃ  ｃａｒｒｉｅｒ  ｍａｔｅｒｉａｌ）のみがポリプロピレン組成物（Ｃ１）内のポリマー成分であってもよく、すなわち他のポリマー成分は存在しなくてもよい。
【００２６】
ポリプロピレン組成物（Ｃ１）は、異相プロピレン組成物（Ｃ３）と、フィラー（Ｆ）と、任意には添加剤（ＡＤ：ａｄｄｉｔｉｖｅｓ）とからなっていてもよい。
【００２７】
たとえば剛性および衝撃抵抗性などの機械的特性に負の影響を与えることなく、ポリプロピレン組成物（Ｃ１）の密度を低減し得るというのが本発明の知見である。
【００２８】
ポリプロピレン組成物（Ｃ１）は、９９５ｋｇ／ｃｍ３以下、好ましくは９９０ｋｇ／ｃｍ３以下、より好ましくは９８５ｋｇ／ｃｍ３以下、たとえば９７５〜９９５ｋｇ／ｃｍ３の範囲など、好ましくは９７５〜９９０ｋｇ／ｃｍ３の範囲、より好ましくは９７５〜９８５ｋｇ／ｃｍ３の範囲のＩＳＯ  １１８３−１８７に従って測定された密度を有することが認識される。
【００２９】
さらに、ポリプロピレン組成物（Ｃ１）は、少なくとも１４００ＭＰａ、好ましくは少なくとも１５００ＭＰａ、より好ましくは少なくとも１６００ＭＰａ、たとえば１４００〜１８００ＭＰａの範囲など、好ましくは１５００〜１７００ＭＰａの範囲、より好ましくは１６００〜１７００ＭＰａの範囲の曲げ係数を有することが認識される。
【００３０】
さらに、ポリプロピレン組成物（Ｃ１）は、少なくとも１５ｇ／１０ｍｉｎ、好ましくは少なくとも１８ｇ／１０ｍｉｎ、より好ましくは少なくとも２０ｇ／１０ｍｉｎ、たとえば１５〜１００ｇ／１０ｍｉｎの範囲など、好ましくは１８〜５０ｇ／１０ｍｉｎの範囲、さらにより好ましくは２０〜４０ｇ／１０ｍｉｎの範囲のＩＳＯ  １１３３に従って測定されたメルトフローレートＭＦＲ２（２３０℃、２．１６ｋｇ）を有することが認識される。
【００３１】
この組成物すなわちプロピレン組成物（Ｃ１）の調製に用いられるすべての構成要素は公知である。したがって、それらの構成要素の調製も周知である。
【００３２】
押出し機に異相プロピレン（ＨＥＣＯ）、フィラー（Ｆ）、任意には添加剤（ＡＤ）を加えてそれらを押出すことによって、ポリプロピレン組成物（Ｃ１）を調製できる。
【００３３】
異相プロピレン組成物（ＨＣ）
「異相」という表現は、少なくとも１つのエラストマーコポリマーがマトリックス中に（細かく）分散されていることを示す。言い換えると、少なくとも１つのエラストマーコポリマーはマトリックス中に包接を形成する。つまり、マトリックスはそのマトリックスの一部ではない（細かく）分散された包接を含有しており、前記包接は少なくとも１つのエラストマーコポリマーを含有する。「包接」という用語は、好ましくはマトリックスと包接とが異相プロピレンコポリマー内の異なる相を形成することを示し、前記包接は、たとえば電子顕微鏡または走査フォース顕微鏡などの高解像度顕微鏡によって見ることができる。
【００３４】
異相プロピレン組成物（ＨＣ）のマトリックス（Ｍ）は、プロピレンホモポリマー（ＨＰＰ−１）と、プロピレンホモポリマー（ＨＰＰ−２）と、任意にはプロピレンホモポリマー（ＨＰＰ−３）とを含み、おそらくは最終組成物において複合体構造を形成する。言い換えると、プロピレンホモポリマー（ＨＰＰ−１）と、プロピレンホモポリマー（ＨＰＰ−２）と、任意にはプロピレンホモポリマー（ＨＰＰ−３）とは連続的な相を形成し、一方でエラストマープロピレンコポリマー（ＰＣ−１）と、エラストマープロピレンコポリマー（ＰＣ−２）と、エラストマーエチレンコポリマー（ＥＣ）とはこの連続的な相に分散される包接を形成する。
【００３５】
好ましくは、異相プロピレン組成物（ＨＣ）はマトリックス（Ｍ）を、異相プロピレン組成物（ＨＣ）の重量に基づいて少なくとも５０ｗｔ％の量、好ましくは少なくとも５５ｗｔ％の量、より好ましくは少なくとも６０ｗｔ％の量、たとえば５０〜８０ｗｔ％の範囲など、好ましくは５５〜７５ｗｔ％の範囲、より好ましくは６０〜７０ｗｔ％の範囲で含む。
【００３６】
異相プロピレン組成物（ＨＣ）のマトリックス（Ｍ）は、プロピレンホモポリマー（ＨＰＰ−１）を異相プロピレン組成物（ＨＣ）の重量に基づいて少なくとも２５ｗｔ％の量、好ましくは少なくとも３０ｗｔ％の量、より好ましくは少なくとも３５ｗｔ％の量、さらにより好ましくは少なくとも４０ｗｔ％の量、たとえば２５〜６０ｗｔ％の範囲など、好ましくは３０〜５５ｗｔ％の範囲、より好ましくは３５〜５０ｗｔ％の範囲、さらにより好ましくは４０〜４５ｗｔ％の範囲で含むことが認識される。
【００３７】
さらに、異相プロピレン組成物（ＨＣ）のマトリックス（Ｍ）は、プロピレンホモポリマー（ＨＰＰ−２）を異相プロピレン組成物（ＨＣ）の重量に基づいて３０ｗｔ％以下の量、好ましくは２５ｗｔ％以下の量、より好ましくは２０ｗｔ％以下の量、たとえば５〜３０ｗｔ％の範囲など、好ましくは６〜２５ｗｔ％の範囲、より好ましくは１０〜２０ｗｔ％の範囲で含むことが認識される。
【００３８】
プロピレンホモポリマー（ＨＰＰ−３）は、ポリプロピレン組成物（Ｃ）の必須化合物ではない。しかし、プロピレンホモポリマー（ＨＰＰ−３）が異相プロピレン組成物（ＨＣ）のマトリックス（Ｍ）に含まれるとき、プロピレンホモポリマー（ＨＰＰ−３）は異相プロピレン組成物（ＨＣ）の重量に基づいて２０ｗｔ％以下の量、好ましくは１５ｗｔ％以下の量、たとえば０〜２０ｗｔ％の範囲など、好ましくは５〜２０ｗｔ％の範囲、より好ましくは１０〜１５ｗｔ％の範囲で存在することが認識される。
【００３９】
好ましくは、異相プロピレン組成物（ＨＣ）はエラストマープロピレンコポリマー（ＰＣ−１）と、エラストマープロピレンコポリマー（ＰＣ−２）と、エラストマーエチレンコポリマー（ＥＣ）とを異相プロピレン組成物（ＨＣ）の重量に基づいて全部で５０ｗｔ％以下の量、好ましくは４５ｗｔ％以下の量、より好ましくは４０ｗｔ％以下の量、たとえば２０〜５０ｗｔ％の範囲など、好ましくは２５〜４５ｗｔ％の範囲、より好ましくは３０〜４０ｗｔ％の範囲で含む。
【００４０】
異相プロピレン組成物（ＨＣ）はエラストマープロピレンコポリマー（ＰＣ−１）を、異相プロピレン組成物（ＨＣ）の重量に基づいて少なくとも１ｗｔ％の量、好ましくは少なくとも２ｗｔ％の量、より好ましくは少なくとも３ｗｔ％の量、さらにより好ましくは少なくとも５ｗｔ％の量、たとえば１〜２０ｗｔ％の範囲など、好ましくは２〜１５ｗｔ％の範囲、より好ましくは５〜１５ｗｔ％の範囲、さらにより好ましくは５〜１０ｗｔ％の範囲で含むことが認識される。
【００４１】
さらに、異相プロピレン組成物（ＨＣ）はエラストマープロピレンコポリマー（ＰＣ−２）を、異相プロピレン組成物（ＨＣ）の重量に基づいて２０ｗｔ％以下の量、好ましくは１５ｗｔ％以下の量、より好ましくは１０ｗｔ％以下の量、たとえば１〜２０ｗｔ％の範囲など、好ましくは２〜１５ｗｔ％の範囲、より好ましくは５〜１０ｗｔ％の範囲で含むことが認識される。
【００４２】
さらに、異相プロピレン組成物（ＨＣ）はエラストマーエチレンコポリマー（ＥＣ）を、異相プロピレン組成物（ＨＣ）の重量に基づいて３５ｗｔ％以下の量、好ましくは３０ｗｔ％以下の量、より好ましくは２５ｗｔ％以下の量、たとえば１０〜３５ｗｔ％の範囲など、好ましくは１５〜３０ｗｔ％の範囲、より好ましくは１８〜２５ｗｔ％の範囲で含むことが認識される。
【００４３】
異相プロピレン組成物（ＨＣ）は、プロピレンホモポリマー（ＨＰＰ−１）およびプロピレンホモポリマー（ＨＰＰ−２）の両方を必然的に含む。プロピレンホモポリマー（ＨＰＰ−１）およびプロピレンホモポリマー（ＨＰＰ−２）は、ともに不等式（Ｉａ）、好ましくは不等式（Ｉｂ）、より好ましくは不等式（Ｉｃ）、さらにより好ましくは不等式（Ｉｄ）を満たすことが認識される。
Ｃｏ（ＨＰＰ−１）／Ｃｏ（ＨＰＰ−２）≧０．８  （Ｉａ）
４０≧Ｃｏ（ＨＰＰ−１）／Ｃｏ（ＨＰＰ−２）≧０．８  （Ｉｂ）
２０≧Ｃｏ（ＨＰＰ−１）／Ｃｏ（ＨＰＰ−２）≧１．５  （Ｉｃ）
１０≧Ｃｏ（ＨＰＰ−１）／Ｃｏ（ＨＰＰ−２）≧２．０  （Ｉｄ）
ここで
Ｃｏ（ＨＰＰ−１）は異相プロピレン組成物（ＨＣ）の重量に基づくｗｔ％でのプロピレンホモポリマー（ＨＰＰ−１）の量であり、Ｃｏ（ＨＰＰ−２）は異相プロピレン組成物（ＨＣ）の重量に基づくｗｔ％でのプロピレンホモポリマー（ＨＰＰ−２）の量である。
【００４４】
上に示されるとおり、プロピレンホモポリマー（ＨＰＰ−３）は異相プロピレン組成物（ＨＣ）の任意の成分である。プロピレンホモポリマー（ＨＰＰ−３）が異相プロピレン組成物（ＨＣ）中に存在する場合、プロピレンホモポリマー（ＨＰＰ−１）およびプロピレンホモポリマー（ＨＰＰ−３）は、ともに不等式（ＩＩａ）、好ましくは不等式（ＩＩｂ）、より好ましくは不等式（ＩＩｃ）、さらにより好ましくは不等式（ＩＩｄ）を満たすことが認識される。
Ｃｏ（ＨＰＰ−１）／Ｃｏ（ＨＰＰ−３）≧０．８  （ＩＩａ）
４０≧Ｃｏ（ＨＰＰ−１）／Ｃｏ（ＨＰＰ−３）≧０．８  （ＩＩｂ）
２０≧Ｃｏ（ＨＰＰ−１）／Ｃｏ（ＨＰＰ−３）≧１．５  （ＩＩｃ）
１０≧Ｃｏ（ＨＰＰ−１）／Ｃｏ（ＨＰＰ−３）≧２．０  （ＩＩｄ）
ここで
Ｃｏ（ＨＰＰ−１）は異相プロピレン組成物（ＨＣ）の重量に基づくｗｔ％でのプロピレンホモポリマー（ＨＰＰ−１）の量であり、Ｃｏ（ＨＰＰ−３）は異相プロピレン組成物（ＨＣ）の重量に基づくｗｔ％でのプロピレンホモポリマー（ＨＰＰ−３）の量である。
【００４５】
好ましくは、異相プロピレン組成物（ＨＣ）のホモポリマー（ＨＰＰ−１）およびプロピレンホモポリマー（ＨＰＰ−２）は、ともに不等式（ＩＩＩａ）、好ましくは不等式（ＩＩＩｂ）、より好ましくは不等式（ＩＩＩｃ）、さらにより好ましくは不等式（ＩＩＩｄ）を満たす。
ＭＦＲ（ＨＰＰ−１）−ＭＦＲ（ＨＰＰ−２）≧５０  （ＩＩＩａ）
１７０≧ＭＦＲ（ＨＰＰ−１）−ＭＦＲ（ＨＰＰ−２）≧５０  （ＩＩＩｂ）
１５０≧ＭＦＲ（ＨＰＰ−１）−ＭＦＲ（ＨＰＰ−２）≧７０  （ＩＩＩｃ）
１２５≧ＭＦＲ（ＨＰＰ−１）−ＭＦＲ（ＨＰＰ−２）≧９０  （ＩＩＩｄ）
ここで
ＭＦＲ（ＨＰＰ−１）はプロピレンホモポリマー（ＨＰＰ−１）のＩＳＯ  １１３３に従って測定されたメルトフローレートＭＦＲ２（２３０℃、２．１６ｋｇ）であり、ＭＦＲ（ＨＰＰ−２）はプロピレンホモポリマー（ＨＰＰ−２）のＩＳＯ  １１３３に従って測定されたメルトフローレートＭＦＲ２（２３０℃、２．１６ｋｇ）である。
【００４６】
好ましくは、異相プロピレン組成物（ＨＣ）のホモポリマー（ＨＰＰ−１）およびプロピレンホモポリマー（ＨＰＰ−３）は、ともに不等式（ＩＶａ）、好ましくは不等式（ＩＶｂ）、より好ましくは不等式（ＩＶｃ）、さらにより好ましくは不等式（ＩＶｄ）を満たす。
ＭＦＲ（ＨＰＰ−１）−ＭＦＲ（ＨＰＰ−３）≧７５  （ＩＶａ）
１９０≧ＭＦＲ（ＨＰＰ−１）−ＭＦＲ（ＨＰＰ−３）≧７５  （ＩＶｂ）
１７０≧ＭＦＲ（ＨＰＰ−１）−ＭＦＲ（ＨＰＰ−３）≧１００  （ＩＶｃ）
１６５≧ＭＦＲ（ＨＰＰ−１）−ＭＦＲ（ＨＰＰ−３）≧１４０  （ＩＶｄ）
ここで
ＭＦＲ（ＨＰＰ−１）はプロピレンホモポリマー（ＨＰＰ−１）のＩＳＯ  １１３３に従って測定されたメルトフローレートＭＦＲ２（２３０℃、２．１６ｋｇ）であり、ＭＦＲ（ＨＰＰ−３）はプロピレンホモポリマー（ＨＰＰ−３）のＩＳＯ  １１３３に従って測定されたメルトフローレートＭＦＲ２（２３０℃、２．１６ｋｇ）である。
【００４７】
異相プロピレン組成物（ＨＣ）のマトリックス（Ｍ）は分子量に鑑みて多峰性であり、特にプロピレンホモポリマー（ＨＰＰ−３）が含まれない場合に２峰性であるか、またはプロピレンホモポリマー（ＨＰＰ−３）が含まれる場合に３峰性であることが認識される。本発明全体にわたって用いられる「多峰性」、「２峰性」または「３峰性」という表現はポリマーの様式、すなわちその分子量分布曲線の形を示し、分子量分布曲線とは分子量の関数としての分子量フラクションのグラフである。
【００４８】
異相プロピレン組成物（ＨＣ）は核形成され、特にα核形成されることが認識される。
【００４９】
よって、異相プロピレン組成物（ＨＣ）はα核形成剤を含むことが認識される。好ましくは、異相プロピレン組成物（ＨＣ）はβ核形成剤を含まない。
【００５０】
α核形成剤は、好ましくは以下からなる群より選択される。
（ｉ）モノカルボン酸およびポリカルボン酸の塩、たとえば安息香酸ナトリウムまたはアルミニウムｔｅｒｔ−ブチルベンゾエートなど、ならびに
（ｉｉ）ジベンジリデンソルビトール（例、１，３：２，４ジベンジリデンソルビトール）およびＣ１〜Ｃ８−アルキル置換ジベンジリデンソルビトール誘導体、たとえばメチルジベンジリデンソルビトール、エチルジベンジリデンソルビトール、もしくはジメチルジベンジリデンソルビトール（例、１，３：２，４ジ（メチルベンジリデン）ソルビトール）など、または置換ノニトール誘導体、たとえば１，２，３，−トリデオキシ−４，６：５，７−ビス−Ｏ−［（４−プロピルフェニル）メチレン］−ノニトールなど、ならびに
（ｉｉｉ）リン酸のジエステルの塩、たとえばナトリウム２，２’−メチレンビス（４，６，−ジ−ｔｅｒｔ−ブチルフェニル）ホスフェート、またはアルミニウム−ヒドロキシ−ビス［２，２’−メチレン−ビス（４，６−ジ−ｔ−ブチルフェニル）ホスフェート］など、ならびに
（ｉｖ）ビニルシクロアルカンポリマーまたはビニルアルカンポリマー、ならびに
（ｖ）それらの混合物。
【００５１】
好ましくは、異相プロピレン組成物（ＨＣ）に含まれるα核形成剤はビニルシクロアルカンポリマーおよび／またはビニルアルカンポリマー、より好ましくはビニルシクロアルカンポリマー、たとえばビニルシクロヘキサン（ＶＣＨ：ｖｉｎｙｌｃｙｃｌｏｈｅｘａｎｅ）ポリマーなどである。ビニルシクロヘキサン（ＶＣＨ）ポリマーは、α核形成剤として特に好ましい。異相プロピレン組成物（ＨＣ）中の、たとえばビニルシクロヘキサン（ＶＣＨ）などのビニルシクロアルカンのポリマーおよび／またはビニルアルカンポリマー、より好ましくはビニルシクロヘキサン（ＶＣＨ）ポリマーの量は、５００ｐｐｍ以下、好ましくは２００ｐｐｍ以下、より好ましくは１００ｐｐｍ以下、たとえば０．１〜５００ｐｐｍの範囲など、好ましくは０．５〜２００ｐｐｍの範囲、より好ましくは１〜１００ｐｐｍの範囲であることが認識される。さらに、ビニルシクロアルカンポリマーおよび／またはビニルアルカンポリマーは、ＢＮＴ技術によって異相プロピレン組成物（ＨＣ）に導入されることが認識される。ＢＮＴ技術に関しては、国際出願の国際公開第９９／２４４７８号、国際公開第９９／２４４７９号、および特に国際公開第００／６８３１５号が参照される。この技術に従うと、特に特殊なチーグラー・ナッタプロ触媒と、外部供与体と、共触媒とを含む触媒系の存在下でビニル化合物を重合することによって、触媒系、好ましくはチーグラー・ナッタプロ触媒を修飾でき、このビニル化合物は次の式を有する。
ＣＨ２＝ＣＨ−ＣＨＲ３Ｒ４
ここでＲ３およびＲ４はともに５員もしくは６員の飽和、不飽和もしくは芳香環を形成するか、または独立に１から４の炭素原子を含むアルキル基を表し、異相プロピレン組成物（ＨＣ）またはその成分の少なくとも１つの調製のために修飾触媒が用いられる。重合したビニル化合物はα核形成剤として作用する。触媒の修飾ステップにおけるビニル化合物対固体触媒成分の重量比は、好ましくは最大５（５：１）、より好ましくは最大３（３：１）、たとえば０．５（１：２）から２（２：１）の範囲などである。
【００５２】
こうした核形成剤は商業的に入手可能であり、たとえばＨａｎｓ  Ｚｗｅｉｆｅｌの「Ｐｌａｓｔｉｃ  Ａｄｄｉｔｉｖｅｓ  Ｈａｎｄｂｏｏｋ」、第５版、２００１（９６７〜９９０頁）などに記載されている。
【００５３】
異相プロピレン組成物（ＨＣ）は、異なる成分すなわちプロピレンホモポリマー（ＨＰＰ−１）と、プロピレンホモポリマー（ＨＰＰ−２）と、任意にはプロピレンホモポリマー（ＨＰＰ−３）と、エラストマープロピレンコポリマー（ＰＣ−１）と、エラストマープロピレンコポリマー（ＰＣ−２）と、エラストマーエチレンコポリマー（ＥＣ）とを混合することによって生成できる。代替的に、異相プロピレン組成物（ＨＣ）は、連続的な構成にあって異なる反応条件にて動作する複数のリアクタを用いた逐次ステッププロセスにおいて生成できる。代替的に、異相プロピレン組成物（ＨＣ）は、異相プロピレンコポリマー（ＨＥＣＯ−１）と、異相プロピレンコポリマー（ＨＥＣＯ−２）と、エラストマーエチレンコポリマー（ＥＣ）と、任意にはプロピレンホモポリマー（ＨＰＰ−３）とを混合することによっても得ることができる。異相プロピレンコポリマー（ＨＥＣＯ−１）および異相プロピレンコポリマー（ＨＥＣＯ−２）の定義については、プロピレン組成物（Ｃ２）が参照される。言い換えると、プロピレンホモポリマー（ＨＰＰ−１）およびエラストマープロピレンコポリマー（ＰＣ−１）は異相プロピレンコポリマー（ＨＥＣＯ−１）の形で異相プロピレン組成物（ＨＣ）に導入でき、一方でプロピレンホモポリマー（ＨＰＰ−２）およびエラストマープロピレンコポリマー（ＰＣ−２）は異相プロピレンコポリマー（ＨＥＣＯ−２）の形で異相プロピレン組成物（ＨＣ）に導入できる。
【００５４】
プロピレンホモポリマー（ＨＰＰ−１）
プロピレンホモポリマー（ＨＰＰ−１）はプロピレンホモポリマーであり、十分な剛性および強度を提供する。
【００５５】
「プロピレンホモポリマー」という表現は、実質的に、すなわち９９．７ｍｏｌ％より多く、さらにより好ましくは少なくとも９９．８ｍｏｌ％のプロピレン単位からなるポリプロピレンに関する。好ましい実施形態において、プロピレンホモポリマーにおいてはプロピレン単位のみが検出可能である。
【００５６】
プロピレンホモポリマー（ＨＰＰ−１）は比較的高いメルトフローレートを有することが認識される。プロピレンホモポリマー（ＨＰＰ−１）は少なくとも１００ｇ／１０ｍｉｎ、好ましくは少なくとも１２０ｇ／１０ｍｉｎ、より好ましくは少なくとも１４０ｇ／１０ｍｉｎ、さらにより好ましくは少なくとも１５０ｇ／１０ｍｉｎ、たとえば１００〜２００ｇ／１０ｍｉｎの範囲など、好ましくは１４０〜１８０ｇ／１０ｍｉｎの範囲、さらにより好ましくは１５０〜１７０ｇ／１０ｍｉｎの範囲のＩＳＯ  １１３３に従って測定されたメルトフローレートＭＦＲ２（２３０℃、２．１６ｋｇ）を有することが認識される。
【００５７】
さらに、プロピレンホモポリマー（ＨＰＰ−１）は５．０ｗｔ％未満、好ましくは３．０ｗｔ％未満、さらにより好ましくは２．５ｗｔ％未満、たとえば０．５〜５．０の範囲など、好ましくは１．０〜３．０ｗｔ％の範囲、さらにより好ましくは１．０〜２．５ｗｔ％の範囲の低温キシレン可溶性成分含有量（ＸＣＳ：ｘｙｌｅｎｅ  ｃｏｌｄ  ｓｏｌｕｂｌｅ  ｃｏｎｔｅｎｔ）を有することが認識される。
【００５８】
エラストマープロピレンコポリマー（ＰＣ−１）
エラストマープロピレンコポリマー（ＰＣ−１）は、（ｉ）プロピレンならびに（ｉｉ）エチレンおよび／または少なくとも別のＣ４からＣ２０α−オレフィン、たとえばＣ４からＣ１０α−オレフィンなどに由来し得る単位、より好ましくは（ｉ）プロピレンならびに（ｉｉ）エチレンおよび／または少なくとも別の、１−ブテン、１−ペンテン、１−ヘキセン、１−ヘプテン、および１−オクテンからなる群より選択されるα−オレフィンに由来し得る単位を含み、好ましくはそれらからなる。エラストマープロピレンコポリマー（ＰＣ−１）はさらに、たとえばブタジエンなどの共役ジエンまたは非共役ジエンに由来する単位を含有してもよいが、エラストマーコポリマーは（ｉ）プロピレンならびに（ｉｉ）エチレンおよび／またはＣ４からＣ２０α−オレフィンに由来し得る単位のみからなることが好ましい。もし用いられるときに好適な非共役ジエンは、直鎖および分岐鎖非環式ジエン、たとえば１，４−ヘキサジエン、１，５−ヘキサジエン、１，６−オクタジエン、５−メチル−１，４−ヘキサジエン、３，７−ジメチル−１，６−オクタジエン、３，７−ジメチル−１，７−オクタジエン、ならびにジヒドロミルセンおよびジヒドロオシメンの混合異性体など、ならびに単一環脂環式ジエン、たとえば１，４−シクロヘキサジエン、１，５−シクロオクタジエン、１，５−シクロドデカジエン、４−ビニルシクロヘキセン、１−アリル−４−イソプロピリデンシクロヘキサン、３−アリルシクロペンテン、４−シクロヘキセン、および１−イソプロペニル−４−（４−ブテニル）シクロヘキサンなどを含む。多環脂環式の融合および架橋環ジエンも好適であり、それはテトラヒドロインデン、メチルテトラヒドロインデン、ジシクロペンタジエン、ビシクロ（２，２，１）ヘプタ−２，５−ジエン、２−メチルビシクロヘプタジエン、ならびにアルケニル、アルキリデン、シクロアルケニル、およびシクロアルキリデンノルボルネン、たとえば５−メチレン−２−ノルボルネン、５−イソプロピリデンノルボルネン、５−（４−シクロペンテニル）−２−ノルボルネン、および５−シクロヘキシリデン−２−ノルボルネンなどを含む。好ましい非共役ジエンは、５−エチリデン−２−ノルボルネン、１，４−ヘキサジエン、およびジシクロペンタジエンである。
【００５９】
したがってエラストマープロピレンコポリマー（ＰＣ−１）は、少なくともプロピレンに由来し得る単位と、エチレンおよび／または先行段落において定義されたさらなるα−オレフィンに由来し得る単位とを含む。しかし、エラストマープロピレンコポリマー（ＰＣ−１）はプロピレンのみに由来し得る単位と、エチレンに由来し得る単位と、任意にはたとえばブタジエンなどの共役ジエンまたはたとえば１，４−ヘキサジエンなどの先行段落において定義された非共役ジエンに由来し得る単位とを含むことが特に好ましい。よって、エチレンプロピレン非共役ジエンモノマーポリマーおよび／またはエチレンプロピレンポリマー（ＥＰＲ：ｅｔｈｙｌｅｎｅ  ｐｒｏｐｙｌｅｎｅ  ｐｏｌｙｍｅｒ）がエラストマープロピレンコポリマー（ＰＣ−１）として好ましく、後者が最も好ましい。
【００６０】
エラストマープロピレンコポリマー（ＰＣ−１）は、コモノマー単位、すなわちプロピレンに由来する単位に加えて含まれる単位、好ましくはエチレンに由来する単位を、エラストマープロピレンコポリマー（ＰＣ−１）の重量に基づいて少なくとも３０ｍｏｌ％の量、好ましくは少なくとも４０ｍｏｌ％の量、たとえば３０〜８０ｍｏｌ％の範囲など、好ましくは４０〜７０ｍｏｌ％の範囲、より好ましくは４５〜６０ｍｏｌ％の範囲含むことが認識される。
【００６１】
プロピレンホモポリマー（ＨＰＰ−２）
プロピレンホモポリマー（ＨＰＰ−２）はプロピレンホモポリマーであり、これも十分な剛性および強度に寄与する。
【００６２】
プロピレンホモポリマー（ＨＰＰ−２）は９０ｇ／１０ｍｉｎ以下、好ましくは８０ｇ／１０ｍｉｎ以下、より好ましくは７５ｇ／１０ｍｉｎ以下、さらにより好ましくは７０ｇ／１０ｍｉｎ以下、なおさらにより好ましくは６５ｇ／１０ｍｉｎ以下、たとえば３０〜９０ｇ／１０ｍｉｎの範囲など、好ましくは３０〜８０ｇ／１０ｍｉｎの範囲、より好ましくは３５〜７５ｇ／１０ｍｉｎの範囲、さらにより好ましくは４０〜７０ｇ／１０ｍｉｎの範囲、なおさらにより好ましくは４５〜６５ｇ／１０ｍｉｎの範囲のＩＳＯ  １１３３に従って測定されたメルトフローレートＭＦＲ２（２３０℃、２．１６ｋｇ）を有することが認識される。
【００６３】
言い換えると、プロピレンホモポリマー（ＨＰＰ−２）はプロピレンホモポリマー（ＨＰＰ−１）よりも低いメルトフローレートを有することが認識される。
【００６４】
さらに、プロピレンホモポリマー（ＨＰＰ−２）は５．０ｗｔ％未満、好ましくは３．５ｗｔ％未満、さらにより好ましくは３．０ｗｔ％未満、たとえば０．５〜５．０の範囲など、好ましくは１．０〜３．５ｗｔ％の範囲、さらにより好ましくは１．０〜２．５ｗｔ％の範囲の低温キシレン可溶性成分含有量（ＸＣＳ）を有することが認識される。
【００６５】
エラストマープロピレンコポリマー（ＰＣ−２）
エラストマープロピレンコポリマー（ＰＣ−２）は、（ｉ）プロピレンならびに（ｉｉ）エチレンおよび／または少なくとも別のＣ４からＣ２０α−オレフィン、たとえばＣ４からＣ１０α−オレフィンなどに由来し得る単位、より好ましくは（ｉ）プロピレンならびに（ｉｉ）エチレンおよび／または少なくとも別の、１−ブテン、１−ペンテン、１−ヘキセン、１−ヘプテン、および１−オクテンからなる群より選択されるα−オレフィンに由来し得る単位を含み、好ましくはそれらからなる。エラストマープロピレンコポリマー（ＰＣ−２）はさらに、たとえばブタジエンなどの共役ジエンまたは非共役ジエンに由来する単位を含有してもよいが、エラストマーコポリマーは（ｉ）プロピレンならびに（ｉｉ）エチレンおよび／またはＣ４からＣ２０α−オレフィンに由来し得る単位のみからなることが好ましい。もし用いられるときに好適な非共役ジエンは、直鎖および分岐鎖非環式ジエン、たとえば１，４−ヘキサジエン、１，５−ヘキサジエン、１，６−オクタジエン、５−メチル−１，４−ヘキサジエン、３，７−ジメチル−１，６−オクタジエン、３，７−ジメチル−１，７−オクタジエン、ならびにジヒドロミルセンおよびジヒドロオシメンの混合異性体など、ならびに単一環脂環式ジエン、たとえば１，４−シクロヘキサジエン、１，５−シクロオクタジエン、１，５−シクロドデカジエン、４−ビニルシクロヘキセン、１−アリル−４−イソプロピリデンシクロヘキサン、３−アリルシクロペンテン、４−シクロヘキセン、および１−イソプロペニル−４−（４−ブテニル）シクロヘキサンなどを含む。多環脂環式の融合および架橋環ジエンも好適であり、それはテトラヒドロインデン、メチルテトラヒドロインデン、ジシクロペンタジエン、ビシクロ（２，２，１）ヘプタ−２，５−ジエン、２−メチルビシクロヘプタジエン、ならびにアルケニル、アルキリデン、シクロアルケニル、およびシクロアルキリデンノルボルネン、たとえば５−メチレン−２−ノルボルネン、５−イソプロピリデンノルボルネン、５−（４−シクロペンテニル）−２−ノルボルネン、および５−シクロヘキシリデン−２−ノルボルネンなどを含む。好ましい非共役ジエンは、５−エチリデン−２−ノルボルネン、１，４−ヘキサジエン、およびジシクロペンタジエンである。
【００６６】
したがってエラストマープロピレンコポリマー（ＰＣ−２）は、少なくともプロピレンに由来し得る単位と、エチレンおよび／または先行段落において定義されたさらなるα−オレフィンに由来し得る単位とを含む。しかし、エラストマープロピレンコポリマー（ＰＣ−２）はプロピレンのみに由来し得る単位と、エチレンに由来し得る単位と、任意にはたとえばブタジエンなどの共役ジエンまたはたとえば１，４−ヘキサジエンなどの先行段落において定義された非共役ジエンに由来し得る単位とを含むことが特に好ましい。よって、エチレンプロピレン非共役ジエンモノマーポリマーおよび／またはエチレンプロピレンポリマー（ＥＰＲ）がエラストマープロピレンコポリマー（ＰＣ−２）として好ましく、後者が最も好ましい。
【００６７】
エラストマープロピレンコポリマー（ＰＣ−２）は、コモノマー単位、すなわちプロピレンに由来する単位に加えて含まれる単位、好ましくはエチレンに由来する単位を、エラストマープロピレンコポリマー（ＰＣ−２の重量に基づいて少なくとも３０ｍｏｌ％の量、好ましくは少なくとも４０ｍｏｌ％の量、たとえば３０〜８０ｍｏｌ％の範囲など、好ましくは４０〜７０ｍｏｌ％の範囲、より好ましくは４５〜６０ｍｏｌ％の範囲含むことが認識される。
【００６８】
エラストマープロピレンコポリマー（ＰＣ−１）およびエラストマープロピレンコポリマー（ＰＣ−２）は、互いに異なることが認識される。しかし、エラストマープロピレンコポリマー（ＰＣ−１）およびエラストマープロピレンコポリマー（ＰＣ−２）は、互いに同一であってもよい。
【００６９】
プロピレンホモポリマー（ＨＰＰ−３）
プロピレンホモポリマー（ＨＰＰ−３）は、組成物（Ｃ１）中のフィラーのレベルが低くなることによってもたらされる剛性および強度の低下の可能性を打ち消すために、プロピレンホモポリマー（ＨＰＰ−１）およびプロピレンホモポリマー（ＨＰＰ−２）に加えて適用され得る。
【００７０】
プロピレンホモポリマー（ＨＰＰ−３）は、２５ｇ／１０ｍｉｎ以下、好ましくは２０ｇ／１０ｍｉｎ以下、より好ましくは１５ｇ／１０ｍｉｎ以下、さらにより好ましくは１０ｇ／１０ｍｉｎ以下、たとえば１〜２５ｇ／１０ｍｉｎの範囲など、好ましくは１〜２０ｇ／１０ｍｉｎの範囲、より好ましくは３〜１５ｇ／１０ｍｉｎの範囲、さらにより好ましくは５〜１０ｇ／１０ｍｉｎの範囲のＩＳＯ  １１３３に従って測定されたメルトフローレートＭＦＲ２（２３０℃、２．１６ｋｇ）を有することが認識される。
【００７１】
さらに、プロピレンホモポリマー（ＨＰＰ−３）は、少なくとも１８００ＭＰａ、好ましくは少なくとも１９００ＭＰａ、より好ましくは少なくとも２０００ＭＰａ、たとえば１８００〜２５００ＭＰａの範囲など、好ましくは１９００〜２３００ＭＰａの範囲、より好ましくは２０００〜２２００ＭＰａの範囲の曲げ係数を有することが認識される。
【００７２】
プロピレンホモポリマー（ＨＰＰ−３）は、プロピレンホモポリマー（ＨＰＰ−１）よりも低いメルトフローレートおよびプロピレンホモポリマー（ＨＰＰ−２）よりも低いメルトフローレートを有してもよい。
【００７３】
さらに、プロピレンホモポリマー（ＨＰＰ−３）は、５．０ｗｔ％未満、好ましくは３．５ｗｔ％未満、さらにより好ましくは３．０ｗｔ％未満、たとえば０．５〜５．０ｗｔ％の範囲など、好ましくは１．０〜３．５ｗｔ％の範囲、さらにより好ましくは１．０〜２．５ｗｔ％の範囲の低温キシレン可溶性成分含有量（ＸＣＳ）を有することが認識される。
【００７４】
エラストマーエチレンコポリマー（ＥＣ）
エラストマーエチレンコポリマー（ＥＣ）は、エラストマープロピレンコポリマー（ＰＣ−１）およびエラストマープロピレンコポリマー（ＰＣ−２）とは（化学的に）異なる。
【００７５】
エラストマーエチレンコポリマー（ＥＣ）は、エチレンに由来し得る単位および少なくとも別のＣ４からＣ２０α−オレフィン、たとえばＣ４からＣ１０α−オレフィンなどに由来し得る単位、より好ましくはエチレンに由来し得る単位および少なくとも別の、１−ブテン、１−ペンテン、１−ヘキセン、１−ヘプテン、および１−オクテンからなる群より選択され、１−ブテンおよび／または１−オクテンが特に好ましいα−オレフィンに由来し得る単位を含み、好ましくはそれらからなる。
【００７６】
したがってエラストマーエチレンコポリマー（ＥＣ）は、少なくともエチレンに由来し得る単位と、先行段落において定義されたさらなるα−オレフィンに由来し得る単位とを含む。しかし、エラストマーエチレンコポリマー（ＥＣ）はエチレンのみに由来し得る単位と、たとえば１−ブテン、１−ペンテン、１−ヘキセン、１−ヘプテン、および１−オクテンなどのさらなるα−オレフィンに由来し得る単位とを含むことが特に好ましい。エラストマーエチレンコポリマー（ＥＣ）はエチレンに由来し得る単位と、１−ブテン、１−ヘキセン、および１−オクテンより選択される単位とのみを含むことが特に好ましい。エラストマーエチレンコポリマー（ＥＣ）は、エチレンのみに由来し得る単位と、１−オクテンに由来し得る単位とを含むか、またはエチレンに由来し得る単位と、１−ブテンに由来し得る単位とのみを含むことが認識される。
【００７７】
上に示すとおり、異相プロピレン組成物（ＨＣ）のマトリックス（Ｍ）は、エラストマープロピレンコポリマー（ＰＣ−１）と、エラストマープロピレンコポリマー（ＰＣ−２）と、エラストマーエチレンコポリマー（ＥＣ）との（細かく）分散された包接を含む。エラストマーエチレンコポリマー（ＥＣ）は、エラストマープロピレンコポリマー（ＰＣ−１）およびエラストマープロピレンコポリマー（ＰＣ−２）の中に（細かく分散された）包接を形成してもよい。
【００７８】
エラストマーエチレンコポリマー（ＥＣ）は、１５ｇ／１０ｍｉｎ以下、好ましくは１０ｇ／１０ｍｉｎ以下、より好ましくは８．０ｇ／１０ｍｉｎ以下、さらにより好ましくは６．０ｇ／１０ｍｉｎ以下、たとえば０．１〜１５ｇ／１０ｍｉｎの範囲など、好ましくは０．５〜１０ｇ／１０ｍｉｎの範囲、より好ましくは１．０〜８．０ｇ／１０ｍｉｎの範囲、さらにより好ましくは１．０〜６．０ｇ／１０ｍｉｎの範囲のＩＳＯ  １１３３に従って測定されたメルトフローレートＭＦＲ２（１９０℃、２．１６ｋｇ）を有することが認識される。
【００７９】
エラストマーエチレンコポリマー（ＥＣ）は、８９０ｋｇ／ｃｍ３以下、好ましくは０．８８０ｋｇ／ｃｍ３以下、より好ましくは０．８７５ｋｇ／ｃｍ３以下、たとえば８３０〜８９０ｋｇ／ｃｍ３の範囲など、好ましくは８４０〜０．８８０ｋｇ／ｃｍ３の範囲、より好ましくは８５０〜８７５ｋｇ／ｃｍ３の範囲、さらにより好ましくは８６０〜８７５ｋｇ／ｃｍ３の範囲のＩＳＯ  １１８３−１８７に従って測定された密度を有することが認識される。
【００８０】
エラストマーエチレンコポリマー（ＥＣ）のエチレン含有量は少なくとも７０ｍｏｌ％、好ましくは少なくとも８０ｍｏｌ％、たとえば７０〜９８ｍｏｌ％の範囲など、好ましくは８０〜９５ｍｏｌ％の範囲、より好ましくは８２〜９２ｍｏｌ％であることが認識される。
【００８１】
フィラー（Ｆ）
さらなる要求として、ポリプロピレン組成物（Ｃ１）はフィラー（Ｆ）の存在を必要とする。よってフィラー（Ｆ）は、以下により詳細に定義される添加剤（ＡＤ）に包含されるものとはみなされない。
【００８２】
好ましくは、フィラー（Ｆ）はミネラルフィラーである。フィラー（Ｆ）はフィロケイ酸塩、雲母、またはケイ灰石であることが認識される。さらにより好ましくは、フィラー（Ｆ）は雲母、ケイ灰石、カオリナイト、スメクタイト、モンモリロナイト、およびタルクからなる群より選択される。最も好ましくは、フィラー（Ｆ）はタルクである。
【００８３】
フィラー（Ｆ）は、０．８〜２０μｍの範囲の中央粒径（Ｄ５０）および１．０〜４０μｍの範囲のトップカット粒径（Ｄ９５）、好ましくは１．０〜１０μｍの範囲の中央粒径（Ｄ５０）および２．０〜３０μｍの範囲のトップカット粒径（Ｄ９５）、より好ましくは１．２〜５．０μｍの範囲の中央粒径（Ｄ５０）および３．０〜１０μｍのトップカット粒径（Ｄ９５）を有することが認識される。
【００８４】
典型的に、フィラー（Ｆ）は２０ｍ２／ｇ未満、より好ましくは１５ｍ２／ｇ未満、たとえば１〜２０ｍ２／ｇの範囲など、好ましくは５〜１５ｍ２／ｇの範囲の、分析吸着質としてＮ２ガスを伴う一般的に公知のＢＥＴ法に従って測定された表面積を有する。
【００８５】
これらの要求を満たすフィラー（Ｆ）は、好ましくはたとえばタルク、雲母、およびケイ灰石などの異方性ミネラルフィラー（Ｆ）である。特に好ましいのはタルクである。
【００８６】
フィラー（Ｆ）は当該技術の水準であり、商業的に入手可能な製品である。
【００８７】
添加剤（ＡＤ）
異相プロピレン組成物（ＨＣ）およびフィラー（Ｆ）に加えて、ポリプロピレン組成物（Ｃ１）は添加剤（ＡＤ）を含んでもよい。典型的な添加剤は、酸スカベンジャー、抗酸化剤、着色剤、光安定剤、可塑剤、スリップ剤、傷防止剤、分散剤、加工助剤、潤滑剤、色素、および静電気防止剤などである。上に示すとおり、フィラー（Ｆ）は添加剤とはみなされない。
【００８８】
こうした添加剤は商業的に入手可能であり、たとえばＨａｎｓ  Ｚｗｅｉｆｅｌの「Ｐｌａｓｔｉｃ  Ａｄｄｉｔｉｖｅｓ  Ｈａｎｄｂｏｏｋ」、第６版、２００９（１１４１〜１１９０頁）などに記載されている。
【００８９】
さらに、本発明に従う「添加剤（ＡＤ）」という用語は、担体材料、特にポリマー担体材料（ＰＣＭ）、特にポリプロピレン担体材料も含む。
【００９０】
好ましくは、ポリプロピレン組成物（Ｃ１）は、ポリプロピレン組成物（Ｃ１）の重量に基づいて０．１〜２０ｗｔ％、好ましくは０．５〜１５ｗｔ％、より好ましくは０．５〜１０ｗｔ％、さらにより好ましくは０．５〜５．０ｗｔ％の添加剤（ＡＤ）を含む。
【００９１】
好ましい実施形態において、ポリプロピレン組成物（Ｃ１）は抗酸化剤、酸スカベンジャー、傷防止剤、離型剤、潤滑剤、およびＵＶ安定剤を含む。
【００９２】
ポリマー担体材料（ＰＣＭ）
好ましくは、ポリプロピレン組成物（Ｃ１）は、上述のポリマーポリプロピレン組成物（Ｃ１）に含まれるポリマー（単数または複数）、すなわちプロピレンホモポリマー（ＨＰＰ−１）、プロピレンホモポリマー（ＨＰＰ−２）、エラストマープロピレンコポリマー（ＰＣ−１）、エラストマープロピレンコポリマー（ＰＣ−２）、エラストマーエチレンコポリマー（ＥＣ）、および任意にはプロピレンホモポリマー（ＨＰＰ−３）とは異なるさらなるポリマー（単数または複数）を、ポリプロピレン組成物（Ｃ１）の重量に基づいて１０ｗｔ％を超える量、好ましくは５ｗｔ％を超える量、より好ましくは３ｗｔ％を超える量含むことはない。付加的なポリマーが存在するとき、こうしたポリマーは典型的に、添加剤に対するポリマー担体材料（ＰＣＭ）である。
【００９３】
ポリプロピレン組成物（Ｃ１）はポリマー担体材料（ＰＣＭ）を、ポリプロピレン組成物（Ｃ１）の重量に基づいて１０ｗｔ％以下の量、好ましくは５．０ｗｔ％以下の量、より好ましくは３．０ｗｔ％以下の量、たとえば０〜１０．０ｗｔ％の範囲など、好ましくは０．３〜５．０ｗｔ％の範囲、さらにより好ましくは０．５〜３．０ｗｔ％の範囲で含むことが認識される。
【００９４】
ポリマー担体材料（ＰＣＭ）は、その他の添加剤に対するポリプロピレン組成物（Ｃ１）中の均一な分布を確実にするための担体ポリマーである。ポリマー担体材料（ＰＣＭ）は特定のポリマーに限定されない。ポリマー担体材料（ＰＣＭ）は、エチレンホモポリマー、エチレンとたとえばＣ３からＣ８α−オレフィンコモノマーなどのα−オレフィンコモノマーとから得られるエチレンコポリマー、プロピレンホモポリマー、ならびに／またはプロピレンとたとえばエチレンおよび／もしくはＣ４からＣ８α−オレフィンコモノマーなどのα−オレフィンコモノマーとから得られるプロピレンコポリマーであってもよい。
【００９５】
ポリプロピレン組成物（Ｃ２）
第２の局面において、本発明はポリプロピレン組成物（Ｃ２）に向けられたものであり、このポリプロピレン組成物（Ｃ２）は、
（ａ）異相プロピレンコポリマー（ＨＥＣＯ−１）であって、
（ａ１）少なくとも１００ｇ／１０ｍｉｎ、好ましくは少なくとも１２０ｇ／１０ｍｉｎ、より好ましくは少なくとも１４０ｇ／１０ｍｉｎ、さらにより好ましくは少なくとも１５０ｇ／１０ｍｉｎ、たとえば１００〜２００ｇ／１０ｍｉｎの範囲など、好ましくは１４０〜１８０ｇ／１０ｍｉｎの範囲、さらにより好ましくは１５０〜１７０ｇ／１０ｍｉｎの範囲のＩＳＯ  １１３３に従って測定されたメルトフローレートＭＦＲ２（２３０℃、２．１６ｋｇ）を有するプロピレンホモポリマー（ＨＰＰ−１）と、
（ａ２）エラストマープロピレンコポリマー（ＰＣ−１）とを含む、異相プロピレンコポリマー（ＨＥＣＯ−１）と、
（ｂ）異相プロピレンコポリマー（ＨＥＣＯ−２）であって、
（ｂ１）９０ｇ／１０ｍｉｎ以下、好ましくは８０ｇ／１０ｍｉｎ以下、より好ましくは７５ｇ／１０ｍｉｎ以下、さらにより好ましくは７０ｇ／１０ｍｉｎ以下、なおさらにより好ましくは６５ｇ／１０ｍｉｎ以下、たとえば３０〜９０ｇ／１０ｍｉｎの範囲など、好ましくは３０〜８０ｇ／１０ｍｉｎの範囲、より好ましくは３５〜７５ｇ／１０ｍｉｎの範囲、さらにより好ましくは４０〜７０ｇ／１０ｍｉｎの範囲、なおさらにより好ましくは４５〜６５ｇ／１０ｍｉｎの範囲のＩＳＯ  １１３３に従って測定されたメルトフローレートＭＦＲ２（２３０℃、２．１６ｋｇ）を有するプロピレンホモポリマー（ＨＰＰ−２）と、
（ｂ２）エラストマープロピレンコポリマー（ＰＣ−２）とを含む、異相プロピレンコポリマー（ＨＥＣＯ−２）と、
（ｃ）エチレンに由来する単位およびＣ４〜Ｃ２０α−オレフィンに由来する単位を含むエラストマーコポリマー（ＥＣ）とを含む。
【００９６】
ポリプロピレン組成物（Ｃ２）はさらに、２５ｇ／１０ｍｉｎ以下、好ましくは２０ｇ／１０ｍｉｎ以下、より好ましくは１５ｇ／１０ｍｉｎ以下、さらにより好ましくは１０ｇ／１０ｍｉｎ以下、たとえば１〜２５ｇ／１０ｍｉｎの範囲など、好ましくは１〜２０ｇ／１０ｍｉｎの範囲、より好ましくは３〜１５ｇ／１０ｍｉｎの範囲、さらにより好ましくは５〜１０ｇ／１０ｍｉｎの範囲のＩＳＯ  １１３３に従って測定されたメルトフローレートＭＦＲ２（２３０℃、２．１６ｋｇ）を有するプロピレンホモポリマー（ＨＰＰ−３）を含んでもよい。
【００９７】
ポリプロピレン組成物（Ｃ２）は異相プロピレンコポリマー（ＨＥＣＯ−１）を、ポリプロピレン組成物（Ｃ２）の重量に基づいて少なくとも２５ｗｔ％の量、好ましくは少なくとも３０ｗｔ％の量、より好ましくは少なくとも３５ｗｔ％の量、さらにより好ましくは少なくとも４０ｗｔ％の量、たとえば２５〜７０ｗｔ％の範囲など、好ましくは３０〜６０ｗｔ％の範囲、より好ましくは３５〜５５ｗｔ％の範囲、さらにより好ましくは４１〜５０ｗｔ％の範囲で含むことが認識される。
【００９８】
異相プロピレンコポリマー（ＨＥＣＯ−１）はプロピレンホモポリマー（ＨＰＰ−１）を、異相プロピレンコポリマー（ＨＥＣＯ−１）の重量に基づいて少なくとも５５ｗｔ％の量、好ましくは少なくとも６５ｗｔ％の量、より好ましくは少なくとも８０ｗｔ％の量、たとえば５５〜９５ｗｔ％の範囲など、好ましくは６５〜９０ｗｔ％の範囲、より好ましくは８０〜９０ｗｔ％の範囲で含むことが認識される。
【００９９】
さらに、異相プロピレンコポリマー（ＨＥＣＯ−１）はエラストマープロピレンコポリマー（ＰＣ−１）を、異相プロピレンコポリマー（ＨＥＣＯ−１）の重量に基づいて４５ｗｔ％以下の量、好ましくは３５ｗｔ％以下の量、より好ましくは２０ｗｔ％以下の量、たとえば５〜４５ｗｔ％の範囲など、好ましくは１０〜３５ｗｔ％の範囲、より好ましくは１０〜２０ｗｔ％の範囲で含むことが認識される。
【０１００】
ポリプロピレン組成物（Ｃ２）は異相プロピレンコポリマー（ＨＥＣＯ−２）を、ポリプロピレン組成物（Ｃ２）の重量に基づいて３５ｗｔ％以下の量、好ましくは２５ｗｔ％以下の量、より好ましくは１９ｗｔ％以下の量、たとえば８〜３５ｗｔ％の範囲など、好ましくは１０〜２５ｗｔ％の範囲、より好ましくは１３〜１９ｗｔ％の範囲で含むことが認識される。
【０１０１】
異相プロピレンコポリマー（ＨＥＣＯ−２）はプロピレンホモポリマー（ＨＰＰ−２）を、異相プロピレンコポリマー（ＨＥＣＯ−２）の重量に基づいて少なくとも３５ｗｔ％の量、好ましくは少なくとも４５ｗｔ％の量、より好ましくは少なくとも５５ｗｔ％の量、さらにより好ましくは少なくとも６０ｗｔ％の量、たとえば３５〜９５ｗｔ％の範囲など、好ましくは４５〜８５ｗｔ％の範囲、より好ましくは５５〜７５ｗｔ％の範囲で含むことが認識される。
【０１０２】
さらに、異相プロピレンコポリマー（ＨＥＣＯ−２）はエラストマープロピレンコポリマー（ＰＣ−２）を、異相プロピレンコポリマー（ＨＥＣＯ−２）の重量に基づいて６５ｗｔ％以下の量、好ましくは５５ｗｔ％以下の量、より好ましくは４５ｗｔ％以下の量、さらにより好ましくは４０ｗｔ％以下の量、たとえば５〜６５ｗｔ％の範囲など、好ましくは１５〜５５ｗｔ％の範囲、より好ましくは１０〜４５ｗｔ％の範囲、さらにより好ましくは２５〜４５ｗｔ％の範囲で含むことが認識される。
【０１０３】
さらに、ポリプロピレン組成物（Ｃ２）はエラストマーエチレンコポリマー（ＥＣ）を、ポリプロピレン組成物（Ｃ２）の重量に基づいて３０ｗｔ％以下の量、好ましくは２５ｗｔ％以下の量、たとえば８〜３０ｗｔ％の範囲など、好ましくは１０〜３０ｗｔ％の範囲、より好ましくは１５〜２５ｗｔ％の範囲で含むことが認識される。
【０１０４】
さらに、ポリプロピレン組成物（Ｃ２）はフィラー（Ｆ）を、ポリプロピレン組成物（Ｃ２）の重量に基づいて３０ｗｔ％以下の量、好ましくは２０ｗｔ％以下の量、より好ましくは１４ｗｔ％以下の量、たとえば１〜３０ｗｔ％の範囲など、好ましくは５〜２０ｗｔ％の範囲、さらにより好ましくは１０〜１４ｗｔ％の範囲で含むことが認識される。
【０１０５】
プロピレンホモポリマー（ＨＰＰ−３）は、ポリプロピレン組成物（Ｃ２）の必須化合物ではない。しかし、プロピレンホモポリマー（ＨＰＰ−３）がポリプロピレン組成物（Ｃ２）に含まれるとき、プロピレンホモポリマー（ＨＰＰ−３）はポリプロピレン組成物（Ｃ２）の重量に基づいて２５ｗｔ％以下の量、好ましくは２０ｗｔ％以下の量、より好ましくは１５ｗｔ％以下の量、たとえば０〜２０ｗｔ％の範囲など、好ましくは１〜２０ｗｔ％の範囲、好ましくは５〜１５ｗｔ％の範囲で存在することが認識される。
【０１０６】
ポリプロピレン組成物（Ｃ２）は添加剤（ＡＤ）を、ポリプロピレン組成物（Ｃ２）の重量に基づいて０．１〜２０ｗｔ％の範囲、好ましくは０．５〜１５ｗｔ％の範囲、より好ましくは０．５〜１０ｗｔ％の範囲、さらにより好ましくは０．５〜５．０ｗｔ％の範囲の量で含んでもよい。
【０１０７】
異相プロピレンコポリマー（ＨＥＣＯ−１）、異相プロピレンコポリマー（ＨＥＣＯ−２）、エラストマーエチレンコポリマー（ＥＣ）、任意にはプロピレンホモポリマー（ＨＰＰ−３）、および任意にはポリマー担体材料（ＰＣＭ）のみがポリプロピレン組成物（Ｃ２）内のポリマー成分であってもよく、すなわち他のポリマー成分は存在しなくてもよい。
【０１０８】
ポリプロピレン組成物（Ｃ２）は、異相プロピレンコポリマー（ＨＥＣＯ−１）と、異相プロピレンコポリマー（ＨＥＣＯ−２）と、エラストマーエチレンコポリマー（ＥＣ）と、フィラー（Ｆ）と、任意にはプロピレンホモポリマー（ＨＰＰ−３）と、任意には添加剤（ＡＤ）とからなっていてもよい。
【０１０９】
好ましくは、ポリプロピレン組成物（Ｃ２）のホモポリマー（ＨＰＰ−１）およびプロピレンホモポリマー（ＨＰＰ−２）は、ともに不等式（ＩＩＩａ’）、好ましくは不等式（ＩＩＩｂ’）、より好ましくは不等式（ＩＩＩｃ’）、さらにより好ましくは不等式（ＩＩＩｄ’）を満たす。
ＭＦＲ（ＨＰＰ−１）−ＭＦＲ（ＨＰＰ−２）≧５０  （ＩＩＩａ’）
１７０≧ＭＦＲ（ＨＰＰ−１）−ＭＦＲ（ＨＰＰ−２）≧５０  （ＩＩＩｂ’）
１５０≧ＭＦＲ（ＨＰＰ−１）−ＭＦＲ（ＨＰＰ−２）≧７０  （ＩＩＩｃ’）
１２５≧ＭＦＲ（ＨＰＰ−１）−ＭＦＲ（ＨＰＰ−２）≧９０  （ＩＩＩｄ’）
ここで
ＭＦＲ（ＨＰＰ−１）はプロピレンホモポリマー（ＨＰＰ−１）のＩＳＯ  １１３３に従って測定されたメルトフローレートＭＦＲ２（２３０℃、２．１６ｋｇ）であり、ＭＦＲ（ＨＰＰ−２）はプロピレンホモポリマー（ＨＰＰ−２）のＩＳＯ  １１３３に従って測定されたメルトフローレートＭＦＲ２（２３０℃、２．１６ｋｇ）である。
【０１１０】
好ましくは、ポリプロピレン組成物（Ｃ２）のホモポリマー（ＨＰＰ−１）およびプロピレンホモポリマー（ＨＰＰ−２）は、ともに不等式（ＩＶａ’）、好ましくは不等式（ＩＶｂ’）、より好ましくは不等式（ＩＶｃ’）、さらにより好ましくは不等式（ＩＶｄ’）を満たす。
ＭＦＲ（ＨＰＰ−１）−ＭＦＲ（ＨＰＰ−３）≧７５  （ＩＶａ’）
１９０≧ＭＦＲ（ＨＰＰ−１）−ＭＦＲ（ＨＰＰ−３）≧７５  （ＩＶｂ’）
１７０≧ＭＦＲ（ＨＰＰ−１）−ＭＦＲ（ＨＰＰ−３）≧１００  （ＩＶｃ’）
１６５≧ＭＦＲ（ＨＰＰ−１）−ＭＦＲ（ＨＰＰ−３）≧１４０  （ＩＶｄ’）
ここで
ＭＦＲ（ＨＰＰ−１）はプロピレンホモポリマー（ＨＰＰ−１）のＩＳＯ  １１３３に従って測定されたメルトフローレートＭＦＲ２（２３０℃、２．１６ｋｇ）であり、ＭＦＲ（ＨＰＰ−３）はプロピレンホモポリマー（ＨＰＰ−３）のＩＳＯ  １１３３に従って測定されたメルトフローレートＭＦＲ２（２３０℃、２．１６ｋｇ）である。
【０１１１】
ポリプロピレン組成物（Ｃ２）は、少なくとも１４００ＭＰａ、好ましくは少なくとも１５００ＭＰａ、より好ましくは少なくとも１６００ＭＰａ、たとえば１４００〜１８００ＭＰａの範囲など、好ましくは１５００〜１７００ＭＰａの範囲、より好ましくは１６００〜１７００ＭＰａの範囲の曲げ係数を有することが認識される。
【０１１２】
さらに、ポリプロピレン組成物（Ｃ２）は、少なくとも１５ｇ／１０ｍｉｎ、好ましくは少なくとも１８ｇ／１０ｍｉｎ、より好ましくは少なくとも２０ｇ／１０ｍｉｎ、たとえば１５〜１００ｇ／１０ｍｉｎの範囲など、好ましくは１８〜５０ｇ／１０ｍｉｎの範囲、より好ましくは２０〜４０ｇ／１０ｍｉｎの範囲のＩＳＯ  １１３３に従って測定されたメルトフローレートＭＦＲ２（２３０℃、２．１６ｋｇ）を有することが認識される。
【０１１３】
たとえば剛性および衝撃抵抗性などの機械的特性に負の影響を与えることなく、ポリプロピレン組成物（Ｃ２）の密度を低減し得るというのが本発明の知見である。よってポリプロピレン組成物（Ｃ２）は、９９５ｋｇ／ｃｍ３以下、好ましくは９９０ｋｇ／ｃｍ３以下、たとえば９７５〜９９５ｋｇ／ｃｍ３の範囲など、好ましくは９７５〜９９０ｋｇ／ｃｍ３の範囲、より好ましくは９７５〜９８５ｋｇ／ｃｍ３の範囲のＩＳＯ  １１８３−１８７に従って測定された密度を有することが認識される。
【０１１４】
この組成物すなわちプロピレン組成物（Ｃ２）の調製に用いられるすべての構成要素は公知である。したがって、それらの構成要素の調製も周知である。
【０１１５】
押出し機に異相プロピレン（ＨＥＣＯ−１）、異相プロピレン（ＨＥＣＯ−１）、エラストマーエチレンコポリマー（ＥＣ）、フィラー（Ｆ）、任意にはプロピレンホモポリマー（ＨＰＰ−３）、および任意には添加剤（ＡＤ）を加えてそれらを押出すことによって、ポリプロピレン組成物（Ｃ２）を調製できる。
【０１１６】
異相プロピレンコポリマー（ＨＥＣＯ−１）
上に示したとおり、「異相」という表現は、少なくとも１つのエラストマーコポリマーがマトリックス中に（細かく）分散されていることを示す。異相組成物（ＨＥＣＯ−１）は、好ましくはマトリックスとしての（半晶質の）ポリプロピレンと、前記マトリックス中に分散されたエラストマープロピレンコポリマーとを含む。異相プロピレンコポリマー（ＨＥＣＯ−１）にはマトリックスとして少なくともプロピレンホモポリマー（ＨＰＰ−１）が含まれ、前記マトリックス中に少なくともエラストマープロピレンコポリマー（ＰＣ−１）が分散されることが認識される。
【０１１７】
プロピレン組成物（Ｃ１）の異相プロピレン組成物（ＨＣ）に関連してプロピレンホモポリマー（ＨＰＰ−１）およびエラストマープロピレンコポリマー（ＰＣ−１）に対して上に与えられた（数値および範囲を含む）定義は、異相プロピレンコポリマー（ＨＥＣＯ−１）にも適用され得る。
【０１１８】
異相プロピレンコポリマー（ＨＥＣＯ−１）は核形成され、特にα核形成されることが認識される。よって、異相プロピレンコポリマー（ＨＥＣＯ−１）はα核形成剤を含むことが認識される。好ましくは、異相プロピレン組成物（ＨＣ）はβ核形成剤を含まない。プロピレン組成物（Ｃ１）の異相プロピレン組成物（ＨＣ）に対して提供された、核形成剤の選択および適用に対する開示は、異相プロピレンコポリマー（ＨＥＣＯ−１）に等しく適用される。
【０１１９】
異相プロピレンコポリマー（ＨＥＣＯ−１）のたとえばエチレン含有量などのコモノマー含有量は、５〜２０ｍｏｌ％の範囲、好ましくは５〜１５ｍｏｌ％の範囲であってもよい。
【０１２０】
異相プロピレンコポリマー（ＨＥＣＯ−１）のキシレン可溶性成分フラクション（ＸＣＳ）のたとえばエチレン含有量などのコモノマー含有量は、好ましくは３０〜６０ｍｏｌ％の範囲、より好ましくは３５〜５５ｍｏｌ％の範囲、さらにより好ましくは４０〜５５ｍｏｌ％の範囲である。
【０１２１】
異相プロピレンコポリマー（ＨＥＣＯ−１）に存在するコモノマーの定義、および／または異相プロピレンコポリマー（ＨＥＣＯ−１）のキシレン可溶性成分フラクション（ＸＣＳ）に存在するコモノマーの定義に関しては、プロピレン組成物（Ｃ１）のエラストマープロピレンコポリマー（ＰＣ−１）のコモノマーの定義が参照される。
【０１２２】
好ましくは、異相プロピレンコポリマー（ＨＥＣＯ−１）のキシレン可溶性成分フラクション（ＸＣＳ）の量は、異相プロピレンコポリマー（ＨＥＣＯ−１）の重量に基づいて４５ｗｔ％以下、好ましくは３５ｗｔ％以下、より好ましくは２０ｗｔ％以下、さらにより好ましくは５〜４５ｗｔ％の範囲、さらにより好ましくは１０〜３５ｗｔ％の範囲、なおさらにより好ましくは１０〜２０ｗｔ％の範囲である。
【０１２３】
キシレン可溶性成分フラクション（ＸＣＳ）の固有粘度は、ポリプロピレン組成物の衝撃強さおよび流動性に影響する。キシレン可溶性成分フラクション（ＸＣＳ）の固有粘度が高いと、衝撃強さが改善されるが流動性が減少する。よって、キシレン可溶性成分フラクション（ＸＣＳ）の固有粘度の釣り合いを取る必要がある。
【０１２４】
異相プロピレンコポリマー（ＨＥＣＯ−１）のキシレン可溶性成分フラクション（ＸＣＳ）のＩＳＯ  １２６８−１（デカリン中１３５℃）に従って測定された固有粘度（ＩＶ）は３．２ｄｌ／ｇ以下、好ましくは３．０ｄｌ／ｇ以下、より好ましくは２．５ｄｌ／ｇ以下、たとえば１．５〜３．２ｄｌ／ｇの範囲など、好ましくは１．５〜３．０ｄｌ／ｇの範囲、より好ましくは２．０〜２．５ｄｌ／ｇの範囲であることが認識される。
【０１２５】
異相プロピレンコポリマー（ＨＥＣＯ−１）は、異なる成分すなわちプロピレンホモポリマー（ＨＰＰ−１）と、エラストマープロピレンコポリマー（ＰＣ−１）とを混合することによって生成できる。代替的に、異相プロピレンコポリマー（ＨＥＣＯ−１）は、連続的な構成にあって異なる反応条件にて動作する複数のリアクタを用いた逐次ステッププロセスにおいて生成できる。
【０１２６】
異相プロピレンコポリマー（ＨＥＣＯ−１）は、好ましくは当該技術分野において公知の多段階プロセスにおいて生成され、ここではマトリックスすなわちプロピレンホモポリマー（ＨＰＰ−１）が少なくとも１つのスラリーリアクタにおいて生成された後に、エラストマーコポリマーすなわちプロピレンコポリマー（ＰＣ−１）が少なくとも１つ、好ましくは２つの気相リアクタにおいて生成される。触媒として典型的なチーグラー・ナッタ触媒を使用でき、国際公開第９２／１９６５３号および国際公開第９９／２４４７９号が参照される。
【０１２７】
異相プロピレンコポリマー（ＨＥＣＯ−１）は商業的に入手可能である。
【０１２８】
異相プロピレンコポリマー（ＨＥＣＯ−２）
上に示したとおり、「異相」という表現は、少なくとも１つのエラストマーコポリマーがマトリックス中に（細かく）分散されていることを示す。異相組成物（ＨＥＣＯ−２）は、好ましくはマトリックスとしての（半晶質の）ポリプロピレンと、前記マトリックス中に分散されたエラストマープロピレンコポリマーとを含む。異相プロピレンコポリマー（ＨＥＣＯ−２）にはマトリックスとして少なくともプロピレンホモポリマー（ＨＰＰ−２）が含まれ、前記マトリックス中に少なくともエラストマープロピレンコポリマー（ＰＣ−２）が分散されることが認識される。
【０１２９】
プロピレン組成物（Ｃ１）の異相プロピレン組成物（ＨＣ）に関連してプロピレンホモポリマー（ＨＰＰ−２）およびエラストマープロピレンコポリマー（ＰＣ−２）に対して上に与えられた（数値および範囲を含む）定義は、異相プロピレンコポリマー（ＨＥＣＯ−２）にも適用され得る。
【０１３０】
異相プロピレンコポリマー（ＨＥＣＯ−１）は核形成され、特にα核形成されることが認識される。よって、異相プロピレンコポリマー（ＨＥＣＯ−１）はα核形成剤を含むことが認識される。好ましくは、異相プロピレン組成物（ＨＣ）はβ核形成剤を含まない。プロピレン組成物（Ｃ１）の異相プロピレン組成物（ＨＣ）に対して提供された、核形成剤の選択および適用に対する開示は、異相プロピレンコポリマー（ＨＥＣＯ−１）に等しく適用される。
【０１３１】
異相プロピレンコポリマー（ＨＥＣＯ−２）のたとえばエチレン含有量などのコモノマー含有量は、１０〜３０ｍｏｌ％の範囲、好ましくは１０〜２５ｍｏｌ％の範囲、より好ましくは１５〜２０ｍｏｌ％の範囲である。
【０１３２】
異相プロピレンコポリマー（ＨＥＣＯ−２）のキシレン可溶性成分フラクション（ＸＣＳ）のたとえばエチレン含有量などのコモノマー含有量は、３０〜６０ｍｏｌ％の範囲、好ましくは３０〜５５ｍｏｌ％の範囲、より好ましくは４０〜５５ｍｏｌ％の範囲である。
【０１３３】
異相プロピレンコポリマー（ＨＥＣＯ−２）に存在するコモノマーの定義、および／または異相プロピレンコポリマー（ＨＥＣＯ−２）のキシレン可溶性成分フラクション（ＸＣＳ）に存在するコモノマーの定義に関しては、プロピレン組成物（Ｃ１）のエラストマープロピレンコポリマー（ＰＣ−２）のコモノマーの定義が参照される。
【０１３４】
好ましくは、異相プロピレンコポリマー（ＨＥＣＯ−２）のキシレン可溶性成分フラクション（ＸＣＳ）の量は、異相プロピレンコポリマー（ＨＥＣＯ−２）の重量に基づいて６５ｗｔ％以下、好ましくは５５ｗｔ％以下、より好ましくは４５ｗｔ％以下（例、４０ｗｔ％以下）、さらにより好ましくは５〜６５ｗｔ％の範囲、さらにより好ましくは１５〜５５ｗｔ％の範囲、なおさらにより好ましくは１０〜４５ｗｔ％の範囲、たとえば２５〜４５ｗｔ％の範囲などである。
【０１３５】
上に示したとおり、キシレン可溶性成分フラクション（ＸＣＳ）の固有粘度は、ポリプロピレン組成物の衝撃強さおよび流動性に影響する。キシレン可溶性成分フラクション（ＸＣＳ）の固有粘度が高いと、衝撃強さが改善されるが流動性が減少する。よって、キシレン可溶性成分フラクション（ＸＣＳ）の固有粘度の釣り合いを取る必要がある。
【０１３６】
異相プロピレンコポリマー（ＨＥＣＯ−２）のキシレン可溶性成分フラクション（ＸＣＳ）のＩＳＯ  １２６８−１（デカリン中１３５℃）に従って測定された固有粘度（ＩＶ）は３．０ｄｌ／ｇ以下、好ましくは２．５ｄｌ／ｇ以下、たとえば１．５〜３．０ｄｌ／ｇの範囲など、好ましくは２．０〜３．０ｄｌ／ｇの範囲であることが認識される。
【０１３７】
異相プロピレンコポリマー（ＨＥＣＯ−２）は、異なる成分すなわちプロピレンホモポリマー（ＨＰＰ−２）と、エラストマープロピレンコポリマー（ＰＣ−２）とを混合することによって生成できる。代替的に、異相プロピレンコポリマー（ＨＥＣＯ−２）は、連続的な構成にあって異なる反応条件にて動作する複数のリアクタを用いた逐次ステッププロセスにおいて生成できる。
【０１３８】
異相プロピレンコポリマー（ＨＥＣＯ−２）は、好ましくは当該技術分野において公知の多段階プロセスにおいて生成され、ここではマトリックスすなわちプロピレンホモポリマー（ＨＰＰ−２）が少なくとも１つのスラリーリアクタにおいて生成された後に、エラストマーコポリマーすなわちプロピレンコポリマー（ＰＣ−２）が少なくとも１つ、好ましくは２つの気相リアクタにおいて生成される。触媒として典型的なチーグラー・ナッタ触媒を使用でき、国際公開第９２／１９６５３号および国際公開第９９／２４４７９号が参照される。
【０１３９】
異相プロピレンコポリマー（ＨＥＣＯ−２）は商業的に入手可能である。
【０１４０】
プロピレンホモポリマー（ＨＰＰ−３）、エラストマーエチレンコポリマー（ＥＣ）、フィラー（Ｆ）、および添加剤（ＡＤ）
プロピレン組成物（Ｃ１）の異相プロピレン組成物（ＨＣ）に対して詳細に定義された、プロピレンホモポリマー（ＨＰＰ−３）、エラストマーエチレンコポリマー（ＥＣ）、フィラー（Ｆ）、および添加剤（ＡＤ）に対して上に与えられた定義は、プロピレン組成物（Ｃ２）に対しても適用され得る。
【０１４１】
したがってプロピレン組成物（Ｃ２）は、プロピレン組成物（Ｃ１）の特定の実施形態である。
【０１４２】
自動車用物品
第３の局面において、本発明は、ポリプロピレン組成物（Ｃ１）またはポリプロピレン組成物（Ｃ２）を含む自動車用物品に向けられたものである。
【０１４３】
好ましくは、自動車用物品は少なくとも８０ｗｔ％、たとえば８０〜９９．９ｗｔ％など、より好ましくは少なくとも９０ｗｔ％、たとえば９０〜９９．９ｗｔ％など、さらにより好ましくは少なくとも９５ｗｔ％、たとえば９５〜９９．９ｗｔ％などのポリプロピレン組成物（Ｃ１）またはポリプロピレン組成物（Ｃ２）を含む。一実施形態において、自動車用物品は、ポリプロピレン組成物（Ｃ１）またはポリプロピレン組成物（Ｃ２）からなる。
【０１４４】
自動車用物品は少なくとも１４００ＭＰａ、好ましくは少なくとも１５００ＭＰａ、より好ましくは少なくとも１６００ＭＰａ、たとえば１４００〜１８００ＭＰａの範囲など、好ましくは１５００〜１７００ＭＰａの範囲、より好ましくは１６００〜１７００ＭＰａの範囲の曲げ係数を有することが認識される。
【０１４５】
好ましくは、自動車用物品は自動車の内側または外側の物品であり、後者が好ましい。特に、自動車用物品はバンパー、ロックパネル、およびシルプレートからなる群より選択されることが好ましく、バンパーが特に好ましい。
【０１４６】
自動車用物品は典型的に成形された物品であり、好ましくは射出成形物品または圧縮成形物品である。自動車用物品は射出成形物品または圧縮成形物品であることが認識され、前者が特に好ましい。
【０１４７】
上記は、ポリプロピレン組成物（Ｃ１）およびポリプロピレン組成物（Ｃ２）の両方に適用されることが理解されるべきである。
【０１４８】
使用
第４の局面において、本発明は自動車用物品、好ましくは上述の自動車用物品における、ポリプロピレン組成物（Ｃ１）またはポリプロピレン組成物（Ｃ２）の使用に向けられたものである。
【実施例】
【０１４９】
１．定義／測定方法
別様に定義されない限り、以下の用語の定義および判定方法は、上記の本発明の一般的説明および以下の実施例にも適用される。
【０１５０】
ＮＭＲ分光法による微細構造の定量化：
ポリプロピレンホモポリマーのアイソタクチック性および位置規則性を定量化するために、定量的核磁気共鳴（ＮＭＲ：ｎｕｃｌｅａｒ−ｍａｇｎｅｔｉｃ  ｒｅｓｏｎａｎｃｅ）分光法を用いる。
【０１５１】
１Ｈおよび１３Ｃに対してそれぞれ４００．１５ＭＨｚおよび１００．６２ＭＨｚにて動作するＢｒｕｋｅｒ  Ａｄｖａｎｃｅ  ＩＩＩ  ４００  ＮＭＲ分光計を用いて、溶液状態で定量的１３Ｃ｛１Ｈ｝ＮＭＲスペクトルを記録した。すべての空気圧に対して窒素ガスを用いた１２５℃における１３Ｃ最適化１０ｍｍ拡張温度プローブヘッドを用いて、すべてのスペクトルを記録した。
【０１５２】
ポリプロピレンホモポリマーに対して、約２００ｍｇの材料を１，２−テトラクロロエタン（ｔｅｔｒａｃｈｌｏｒｏｅｔｈａｎｅ）−ｄ２（ＴＣＥ−ｄ２）に溶解した。均質な溶液を確実にするために、ヒートブロックにおける最初のサンプル調製の後に、回転オーブン中でＮＭＲチューブを少なくとも１時間さらに加熱した。磁石への挿入の際に、チューブを１０Ｈｚで回転させた。このセットアップは主に、立体規則性分布定量化のために必要な高分解能のために選択した（Ｂｕｓｉｃｏ，Ｖ．，Ｃｉｐｕｌｌｏ，Ｒ．，Ｐｒｏｇ．Ｐｏｌｙｍ．Ｓｃｉ．２６（２００１）４４３；Ｂｕｓｉｃｏ，Ｖ．；Ｃｉｐｕｌｌｏ，Ｒ．，Ｍｏｎａｃｏ，Ｇ．，Ｖａｃａｔｅｌｌｏ，Ｍ．，Ｓｅｇｒｅ，Ａ．Ｌ．，Ｍａｃｒｏｍｏｌｅｃｕｌｅｓ  ３０（１９９７）６２５１）。ＮＯＥおよびバイレベルＷＡＬＴＺ１６デカップリングスキームを用いて、標準的なシングルパルス励起を使用した（Ｚｈｏｕ，Ｚ．，Ｋｕｅｍｍｅｒｌｅ，Ｒ．，Ｑｉｕ，Ｘ．，Ｒｅｄｗｉｎｅ，Ｄ．，Ｃｏｎｇ，Ｒ．，Ｔａｈａ，Ａ．，Ｂａｕｇｈ，Ｄ．Ｗｉｎｎｉｆｏｒｄ，Ｂ．，Ｊ．Ｍａｇ．Ｒｅｓｏｎ．１８７（２００７）２２５；Ｂｕｓｉｃｏ，Ｖ．，Ｃａｒｂｏｎｎｉｅｒｅ，Ｐ．，Ｃｉｐｕｌｌｏ，Ｒ．，Ｐｅｌｌｅｃｃｈｉａ，Ｒ．，Ｓｅｖｅｒｎ，Ｊ．，Ｔａｌａｒｉｃｏ，Ｇ．，Ｍａｃｒｏｍｏｌ．Ｒａｐｉｄ  Ｃｏｍｍｕｎ．２００７，２８，１１２８９）。スペクトル当り合計８１９２（８ｋ）のトランジェントを取得した。
【０１５３】
所有権のあるコンピュータプログラムを用いて、定量的１３Ｃ｛１Ｈ｝ＮＭＲスペクトルを処理し、積分し、その積分値から関連する定量的特性を定めた。
【０１５４】
ポリプロピレンホモポリマーに対して、２１．８５ｐｐｍにおけるメチルアイソタクチックペンタッド（ｍｍｍｍ）に対してすべての化学シフトを内部参照する。
【０１５５】
部位欠陥（Ｒｅｓｃｏｎｉ，Ｌ．，Ｃａｖａｌｌｏ，Ｌ．，Ｆａｉｔ，Ａ．，Ｐｉｅｍｏｎｔｅｓｉ，Ｆ．，Ｃｈｅｍ．Ｒｅｖ．２０００，１００，１２５３；；Ｗａｎｇ，Ｗ−Ｊ．，Ｚｈｕ，Ｓ．，Ｍａｃｒｏｍｏｌｅｃｕｌｅｓ  ３３（２０００），１１５７；Ｃｈｅｎｇ，Ｈ．Ｎ．，Ｍａｃｒｏｍｏｌｅｃｕｌｅｓ  １７（１９８４），１９５０）またはコモノマーに対応する特徴信号を観察した。
【０１５６】
目的の立体配列に関係しない任意の部位を補正した２３．６〜１９．７ｐｐｍの間のメチル領域の積分によって、立体規則性分布を定量化した（Ｂｕｓｉｃｏ，Ｖ．，Ｃｉｐｕｌｌｏ，Ｒ．，Ｐｒｏｇ．Ｐｏｌｙｍ．Ｓｃｉ．２６（２００１）４４３；Ｂｕｓｉｃｏ，Ｖ．，Ｃｉｐｕｌｌｏ，Ｒ．，Ｍｏｎａｃｏ，Ｇ．，Ｖａｃａｔｅｌｌｏ，Ｍ．，Ｓｅｇｒｅ，Ａ．Ｌ．，Ｍａｃｒｏｍｏｌｅｃｕｌｅｓ  ３０（１９９７）６２５１）。
【０１５７】
特定的に、立体規則性分布の定量化に対する部位欠陥およびコモノマーの影響は、立体配列の特定の積分領域から代表的な部位欠陥およびコモノマー積分値を減算することによって補正した。
【０１５８】
ペンタッドレベルでアイソタクチック性を定め、全ペンタッド配列に対するアイソタクチックペンタッド（ｍｍｍｍ）配列のパーセンテージとして報告した。
［ｍｍｍｍ］％＝１００＊（ｍｍｍｍ／全ペンタッドの合計）
【０１５９】
２，１エリトロ部位欠陥の存在を、１７．７ｐｐｍおよび１７．２ｐｐｍにおける２つのメチル部位の存在によって示し、他の特徴部位によって確認した。他のタイプの部位欠陥に対応する特徴信号は観察しなかった（Ｒｅｓｃｏｎｉ，Ｌ．，Ｃａｖａｌｌｏ，Ｌ．，Ｆａｉｔ，Ａ．，Ｐｉｅｍｏｎｔｅｓｉ，Ｆ．，Ｃｈｅｍ．Ｒｅｖ．２０００，１００，１２５３）。
【０１６０】
１７．７ｐｐｍおよび１７．２ｐｐｍにおける２つの特徴的メチル部位の平均積分値を用いて、２，１エリトロ部位欠陥の量を定量化した。
Ｐ２１ｅ＝（Ｉｅ６＋Ｉｅ８）／２
【０１６１】
１，２一次挿入プロペンの量を、メチル領域に基づいて定量化し、この領域に含まれる一次挿入に関係しない部位と、この領域から除外される一次挿入部位とに対する補正を行った。
Ｐ１２＝ＩＣＨ３＋Ｐ１２ｅ
【０１６２】
一次挿入プロペンおよびその他すべての存在する部位欠陥の合計として、プロペンの総量を定量化した。
Ｐｔｏｔａｌ＝Ｐ１２＋Ｐ２１ｅ
【０１６３】
全プロペンに対して、２，１−エリトロ部位欠陥のモルパーセントを定量化した。
［２１ｅ］ｍｏｌ％＝１００＊（Ｐ２１ｅ／Ｐｔｏｔａｌ）
【０１６４】
エチレンの取り込みに対応する特徴信号を観察し（Ｃｈｅｎｇ，Ｈ．Ｎ．，Ｍａｃｒｏｍｏｌｅｃｕｌｅｓ  １９８４，１７，１９５０に記載されるとおり）、ポリマー中のすべてのモノマーに対するポリマー中のエチレンのフラクションとして、コモノマーフラクションを算出した。
【０１６５】
Ｗ−Ｊ．ＷａｎｇおよびＳ．Ｚｈｕ，Ｍａｃｒｏｍｏｌｅｃｕｌｅｓ  ２０００，３３  １１５７の方法を用い、１３Ｃ｛１Ｈ｝スペクトルのスペクトル領域全体にわたる複数の信号の積分によって、コモノマーフラクションを定量化した。この方法を選択したのは、その頑健な性質および必要なときに部位欠陥の存在を考慮できることのためである。遭遇したコモノマー含有量の全範囲にわたる適用性を増加させるために、積分領域をわずかに調整した。
【０１６６】
モル分率から、モルパーセントコモノマー取り込みを算出した。
【０１６７】
モル分率から、重量パーセントコモノマー取り込みを算出した。
【０１６８】
ＭＦＲ２（２３０℃）は、ＩＳＯ  １１３３（２３０℃、２．１６ｋｇ荷重）に従って測定する。
【０１６９】
ＭＦＲ２（１９０℃）は、ＩＳＯ  １１３３（１９０℃、２．１６ｋｇ荷重）に従って測定する。
【０１７０】
低温キシレン可溶性成分（ＸＣＳ、ｗｔ％）：低温キシレン可溶性成分（ＸＣＳ）の含有量は、ＩＳＯ  １６１５２；第１版；２００５−０７−０１に従って、２５℃にて定める。
【０１７１】
曲げ係数は、ＩＳＯ  ２９４−１：１９９６に従って調製した８０×１０×４ｍｍの射出成形試料に対してＩＳＯ  １７８に従う３点屈曲において定めた。
【０１７２】
粒径の中央値（Ｄ５０）およびトップカット（Ｄ９５）は、ＩＳＯ  １３３２０−１：１９９９に従うレーザー回折によって定められる粒径分布から算出する。
【０１７３】
密度は、ＩＳＯ  １１８３−１：２００４／方法Ａに従って測定する。サンプル調製は、ＩＳＯ  １８７２−２：２００７に従う圧縮成形によって行う。
【０１７４】
多軸衝撃（２．２ｍ／ｓ、２３℃および−３０℃）は、ＡＳＴＭ  Ｄ３７６３に従って定めた。
【０１７５】
固有粘度は、ＤＩＮ  ＩＳＯ  １６２８／１、１９９９年１０月（デカリン中１３５℃）に従って測定する。
【０１７６】
シャルピー衝撃テスト：
シャルピー（ノッチ（ｎｏｔｃｈｅｄ）／非ノッチ）衝撃強さ（ｉｍｐａｃｔ  ｓｔｒｅｎｇｔｈ）（シャルピーＮＩＳ／ＩＳ）は、ＩＳＯ  ２９４−１：１９９６に従って調製した８０×１０×４ｍｍ３の射出成形バーテスト試料を用いて、ＩＳＯ１７９  ２Ｃ／ＤＩＮ  ５３４５３に従って２３℃および−３０℃にて測定する。
【０１７７】
表面積は、窒素（Ｎ２）によってＩＳＯ  ７８７−１１に従うＢＥＴ表面として定める。
【０１７８】
収縮：ＩＳＯ  ２９４−１
【０１７９】
重量低減パーセンテージは、本発明の組成物ＩＥ１およびＩＥ２ならびに比較組成物ＣＥ１の射出成形によって調製したリアバンパーのナンバープレートを取り付ける範囲から、６０ｃｍ×６０ｃｍのサイズを有するサンプルを切り取ることによって定める。２２℃±３℃の温度および５０％±５の湿度にて、サンプルを４８ｈ維持する。その後、Ｍｅｔｔｌｅｒ  Ｔｏｌｅｄｏ  Ｉｎｔｅｒｎａｔｉｏｎａｌ  Ｉｎｃ．（上海、中国）のＭＥ２００２／０２によってサンプルの重量を定め、重量低減率を式（Ｖ）に従って算出する。
（Ｗ０−Ｗ）／Ｗ０×１００％    （Ｖ）
ここでＷ０は比較組成物ＣＥ１から調製したサンプルの重量であり、Ｗは本発明の組成物ＩＥ１およびＩＥ２のそれぞれから調製したサンプルの重量である。
【０１８０】
２．実施例
本発明を以下の実施例によって示す。
【０１８１】
本発明のプロピレン組成物ＩＥ１およびＩＥ２は、表１にまとめた配合表に基づくものである。
【０１８２】
【表１】
2020073685.tif 000002
【０１８３】
「ＨＥＣＯ−１」は、表２に示すとおりの異相プロピレンコポリマーである。
【０１８４】
「ＨＥＣＯ−２」は、表３に示すとおりの異相プロピレンコポリマーである。
【０１８５】
「ＨＰＰ−３」は、表４に示すとおりの商業的に入手可能なプロピレンホモポリマーである。
【０１８６】
「ＥＣ−１」は、表４に示すとおりのＤｏｗ  Ｃｈｅｍｉｃａｌ  Ｃｏｍｐａｎｙの市販のエチレンコポリマー「Ｅｎｇａｎｇｅ  ７４６７」である。
【０１８７】
「ＥＣ−２」は、表４に示すとおりのＤｏｗ  Ｃｈｅｍｉｃａｌ  Ｃｏｍｐａｎｙの市販のエチレンコポリマー「Ｅｎｇａｎｇｅ  ８２００」である。
【０１８８】
「Ｆ」は、Ｉｍｅｒｙｓ  Ｔａｌｃ（フランス）の市販のタルク「Ｊｅｔｆｉｎｅ  Ｔ１ＣＡ」であり、４．２μｍの中央粒径（Ｄ５０）と、８．９μｍのカットオフ粒径（ｄ９５）と、１２．６ｍ２／ｇのＢＥＴ表面積とを有する。
【０１８９】
「ＣＥ１」は、Ｂｏｒｏｕｇｅ（上海）の市販のプロピレン組成物「ＥＦ２０９ＡＥＣ」である。
【０１９０】
本発明の実施例ＩＥ１およびＩＥ２に用いた異相プロピレンコポリマー（ＨＥＣＯ−１）は、たとえば欧州特許出願公開第０，８８７，３７９Ａ１号などに開示されている公知のＢｏｒｓｔａｒ（登録商標）技術によって調製した。
【０１９１】
異相プロピレンコポリマー（ＨＥＣＯ−１）および（ＨＥＣＯ−３）（本発明の実施例ＩＥ１およびＩＥ２）の調製のための重合プロセスで用いた触媒は、次のとおりに生成した。最初に、大気圧のリアクタ内で０．１ｍｏｌのＭｇＣｌ２×３ＥｔＯＨを不活性条件下で２５０ｍｌのデカンに懸濁した。溶液を−１５℃の温度に冷却し、温度を前記レベルに維持しながら３００ｍｌの冷ＴｉＣｌ４を加えた。次いで、スラリーの温度をゆっくりと２０℃に上げた。この温度で、０．０２ｍｏｌのジオクチルフタレート（ＤＯＰ：ｄｉｏｃｔｙｌｐｈｔｈａｌａｔｅ）をスラリーに加えた。フタレートの添加後に、９０分間で温度を１３５℃に上昇させて、スラリーを６０分間置いた。次いでさらに３００ｍｌのＴｉＣｌ４を加え、温度を１２０分間１３５℃に保った。この後、液体から触媒をろ過し、８０℃にて３００ｍｌヘプタンによって６回洗浄した。次いで、固体の触媒成分をろ過して乾燥した。触媒およびその調製の概念は、たとえば特許公報の欧州特許第４９１５６６号、欧州特許第５９１２２４号、および欧州特許第５８６３９０号などに一般的に記載されている。共触媒としてトリエチルアルミニウム（ＴＥＡＬ：ｔｒｉｅｔｈｙｌ−ａｌｕｍｉｎｉｕｍ）を、供与体としてジシクロペンチルジメトキシシラン［（Ｃ５Ｈ９）２Ｓｉ（ＯＣＨ３）２］を用いた。アルミニウム対供与体の比率を表２に示す。
【０１９２】
異相プロピレンコポリマー（ＨＥＣＯ−２）に対しては、最終ポリマー中で２００ｐｐｍのポリ（ビニルシクロヘキサン）（ＰＶＣＨ：ｐｏｌｙ（ｖｉｎｙｌ  ｃｙｃｌｏｈｅｘａｎｅ））の濃度を達成するような量のビニルシクロヘキサンと触媒とを予備重合した。それぞれのプロセスは、欧州特許第１  ０２８  ９８４号および欧州特許第１  １８３  ３０７号に記載されている。
【０１９３】
【表２】
2020073685.tif 000003
【０１９４】
【表３】
2020073685.tif 000004
【０１９５】
本発明のプロピレン組成物ＩＥ１およびＩＥ２は、溶融混合によって生成する。本発明の組成物は表１にまとめた配合表に基づくものであり、３５ｍｍの直径を有するＣｏｐｅｒｉｏｎ  ＳＴＳ−３５ツインスクリュー押出し機（Ｃｏｐｅｒｉｏｎ（南京）Ｃｏｒｐｏｒａｔｉｏｎ、中国より入手可能）を用いることによって調製する。ツインスクリュー押出し機は、１８０〜２２０℃のゾーン温度プロファイルによって４００ｒｐｍの平均スクリュー速度で動く。そのＬ／Ｄは４４である。本発明の実施例ＩＥ１およびＩＥ２の組成物を調製するための押出し機の各ゾーンの温度、スループット、およびスクリュー速度を表４に挙げている。
【０１９６】
押出し機の各ゾーンの温度、スループット、およびスクリュー速度は主導的パラメータであり、押出し機の制御パネルにおいて設定する。溶融物温度（ダイ中の溶融物の温度）および押出し機のトルクは、押出し機の制御パネルに示される受動的パラメータである。ゾーン９には真空ポンプ（ｂｕｍｐ）が位置し、押出し機の内側に−０．６ＭＰａの減圧を生じる。
【０１９７】
【表４】
2020073685.tif 000005
【０１９８】
本発明の組成物ＩＥ１およびＩＥ２を用いて、Ｅｎｇｅｌ  Ｇｒｏｕｐ  Ｃｏｍｐａｎｙ（オーストリア）のＥｎｇｅｌ  Ｄｕｏ４０００による射出成形によってバンパーを調製する。プロセス条件を表５に示す。
【０１９９】
比較組成物ＣＥ１を用いて、本発明の組成物ＩＥ１およびＩＥ２からのバンパーの調製に適用したものと類似のプロセス条件にて、Ｅｎｇｅｌ  Ｇｒｏｕｐ  Ｃｏｍｐａｎｙ（オーストリア）のＥｎｇｅｌ  Ｄｕｏ４０００による射出成形によってバンパーを調製する。
【０２００】
【表５】
2020073685.tif 000006
【０２０１】
本発明の組成物ＩＥ１（２４ｇ／１０ｍｉｎのＭＦＲ２を有する）から調製したバンパーは、２．８ｍｍの平均厚さを有する。
【０２０２】
本発明の組成物ＩＥ２（３５ｇ／１０ｍｉｎのＭＦＲ２を有する）から調製したバンパーは、２．５ｍｍの平均厚さを有する。
【０２０３】
比較組成物ＣＥ１の密度と比較して本発明の組成物ＩＥ１およびＩＥ２の密度の方が低いことに加えて、平均厚さの低減が重量低減に寄与している。射出成形によって薄壁のバンパー（たとえば２．５ｍｍの平均厚さなど）を調製するためには、少なくとも１８ｇ／１０ｍｉｎ．のＭＦＲ２（２３０℃、２．１６ｋｇ）を有する組成物しか使用できない。
【０２０４】
表１から、本発明の組成物ＩＥ１およびＩＥ２は比較組成物ＣＥ１と類似の特性を有することが分かる。さらに、本発明の組成物ＩＥ１から調製したバンパーは、密度の低減によって、比較組成物ＣＥ１から調製したバンパーに比べて６．７％の重量低減を示すことが分かる。さらに、本発明の組成物ＩＥ２から調製したバンパーは、密度の低減および平均厚さの低減によって、比較組成物ＣＥ１から調製したバンパーに比べて１３％の重量低減を示すことが分かる。
【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
（ａ）異相プロピレンコポリマー（ＨＥＣＯ−１）と、（ｂ）異相プロピレンコポリマー（ＨＥＣＯ−２）と、（ｃ）プロピレンホモポリマー（ＨＰＰ−３）と、（ｄ）エラストマーコポリマー（ＥＣ）と、（ｅ）フィラー（Ｆ）と、任意には添加剤（ＡＤ）と、からなるポリプロピレン組成物（Ｃ２）であって、
（ａ）前記異相プロピレンコポリマー（ＨＥＣＯ−１）は、
（ａ１）少なくとも１００ｇ／１０ｍｉｎのＩＳＯ  １１３３に従って測定されたメルトフローレートＭＦＲ２（２３０℃、２．１６ｋｇ）を有するプロピレンホモポリマー（ＨＰＰ−１）と、
（ａ２）エラストマープロピレンコポリマー（ＰＣ−１）と
を含み、
（ｂ）前記異相プロピレンコポリマー（ＨＥＣＯ−２）は、
（ｂ１）３０〜９０ｇ／１０ｍｉｎの範囲のＩＳＯ  １１３３に従って測定されたメルトフローレートＭＦＲ２（２３０℃、２．１６ｋｇ）を有するプロピレンホモポリマー（ＨＰＰ−２）と、
（ｂ２）エラストマープロピレンコポリマー（ＰＣ−２）と
を含み、
（ｃ）前記プロピレンホモポリマー（ＨＰＰ−３）は、１９００〜２３００ＭＰａの範囲の曲げ係数を有し、
（ｄ）前記エラストマーコポリマー（ＥＣ）は、エチレンに由来する単位およびＣ４〜Ｃ２０α−オレフィンに由来する単位を含み、
（ｅ）前記フィラー（Ｆ）は、前記ポリプロピレン組成物（Ｃ２）の重量に基づいて、１０〜１４ｗｔ％の範囲で前記ポリプロピレン組成物（Ｃ２）に存在する、
ポリプロピレン組成物（Ｃ２）。
【請求項２】
前記ポリプロピレン組成物は、２５ｇ／１０ｍｉｎ以下のＩＳＯ  １１３３に従って測定されたメルトフローレートＭＦＲ２（２３０℃、２．１６ｋｇ）を有するプロピレンホモポリマー（ＨＰＰ−３）をさらに含む、請求項１に記載のポリプロピレン組成物（Ｃ２）。
【請求項３】
前記ポリプロピレン組成物は、
（ａ）前記ポリプロピレン組成物（Ｃ２）の重量に基づいて少なくとも２５ｗｔ％の量の前記異相プロピレンコポリマー（ＨＥＣＯ−１）、
および／または
（ｂ）前記ポリプロピレン組成物（Ｃ２）の重量に基づいて８〜３５ｗｔ％の範囲の量の前記異相プロピレンコポリマー（ＨＥＣＯ−２）、
および／または
（ｃ）前記ポリプロピレン組成物（Ｃ２）の重量に基づいて８〜３０ｗｔ％の範囲の量の前記エラストマーエチレンコポリマー（ＥＣ）、
および／または
（ｄ）前記ポリプロピレン組成物（Ｃ２）の重量に基づいて０〜２０ｗｔ％の範囲の量の前記プロピレンホモポリマー（ＨＰＰ−３）
を含む、請求項１または２に記載のポリプロピレン組成物（Ｃ２）。
【請求項４】
（ａ）前記異相プロピレンコポリマー（ＨＥＣＯ−１）のキシレン可溶性成分フラクション（ＸＣＳ）のコモノマー含有量は、３０〜５０ｍｏｌ％の範囲であり、
かつ／または
（ｂ）前記異相プロピレンコポリマー（ＨＥＣＯ−２）のキシレン可溶性成分フラクション（ＸＣＳ）のコモノマー含有量は、前記異相プロピレンコポリマー（ＨＥＣＯ−２）の重量に基づいて３０〜５０ｍｏｌ％の範囲である、請求項１〜３のいずれか一項に記載のポリプロピレン組成物（Ｃ２）。
【請求項５】
（ａ）前記異相プロピレンコポリマー（ＨＥＣＯ−１）のコモノマー含有量は、前記異相プロピレンコポリマー（ＨＥＣＯ−１）の重量に基づいて５〜２０ｍｏｌ％の範囲であり、
かつ／または
（ｂ）前記異相プロピレンコポリマー（ＨＥＣＯ−２）のコモノマー含有量は、前記異相プロピレンコポリマー（ＨＥＣＯ−２）の重量に基づいて１０〜３０ｍｏｌ％の範囲である、請求項１〜４のいずれか一項に記載のポリプロピレン組成物（Ｃ２）。
【請求項６】
（ａ）前記異相プロピレンコポリマー（ＨＥＣＯ−１）のキシレン可溶性成分フラクション（ＸＣＳ）のＩＳＯ  １２６８−１（デカリン）に従って測定された固有粘度（ＩＶ）は１．５〜３．０ｄｌ／ｇの範囲であり、
かつ／または
（ｂ）前記異相プロピレンコポリマー（ＨＥＣＯ−２）のキシレン可溶性成分フラクション（ＸＣＳ）のＩＳＯ  １２６８−１（デカリン）に従って測定された固有粘度（ＩＶ）は１．５〜３．２ｄｌ／ｇの範囲である、請求項１〜５のいずれか一項に記載のポリプロピレン組成物（Ｃ２）。
【請求項７】
前記エラストマーエチレンコポリマー（ＥＣ）は、
（ａ）０．１〜１５ｇ／１０ｍｉｎの範囲のＩＳＯ  １１３３に従って測定されたメルトフローレートＭＦＲ２（１９０℃、２．１６ｋｇ）、
および／または
（ｂ）８３０〜８９０ｋｇ／ｃｍ３の範囲の密度を有する、請求項１〜６のいずれか一項に記載のポリプロピレン組成物（Ｃ２）。
【請求項８】
前記ポリプロピレン組成物は、１８〜５０ｇ／１０ｍｉｎの範囲のＩＳＯ  １１３３に従って測定されたメルトフローレートＭＦＲ２（２３０℃、２．１６ｋｇ）を有する、請求項１〜７のいずれか一項に記載のポリプロピレン組成物（Ｃ２）。
【請求項９】
請求項１〜８のいずれか一項に記載のポリプロピレン組成物（Ｃ２）を含む、自動車用物品。
【請求項１０】
自動車用物品における、請求項１〜８のいずれか一項に記載のポリプロピレン組成物（Ｃ２）の使用。
【外国語明細書】
2020073685000001.pdf